(57)【要約】      （修正有）【課題】高い精度の光学特性を具備したプラスチック製光学素子を作製し、良好なピックアップ特性を有した光ピックアップ装置を提供する。【解決手段】光情報記録媒体に対し情報の再生、記録を行う光ピックアップ装置に用いるプラスチック製光学素子で、炭素原子数が２〜２０のα−オレフィンと特定式の環状オレフィンとの共重合体を水素添加処理して得られる環状オレフィン系重合体と、特定の酸化防止剤とを含む環状オレフィン樹脂を成形し、一つの光学面に、光学面を通過する特定の波長光に対して、定められた光路差を付与する光路差付与構造を有し、環状オレフィン樹脂は、厚さ３ｍｍの成形体の波長４００ｎｍにおける光線透過率が８５％以上で、温度２６０℃、荷重２．１６ｋｇにおけるメルトインデックスが３０〜６０ｇ／１０ｍｉｎであるプラスチック製光学素子。【選択図】なし【特許請求の範囲】
【請求項１】
光源から出射される光を用いて、光情報記録媒体に対して情報の再生または記録を行う光ピックアップ装置に用いられるプラスチック製光学素子であって、
炭素原子数が２〜２０のα−オレフィンと、下記一般式（１）または（２）で表される環状オレフィンとの共重合体を水素添加処理して得られる環状オレフィン系重合体と、下記一般式〔Ｉ〕で表される酸化防止剤とを含む環状オレフィン樹脂を成形してなり、
少なくとも一つの光学面に、該光学面を通過する特定の波長光に対して、予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【化１】
2005215260.tif 000048
〔式中、ｎは０または１を表し、ｍは０または１以上の整数を表し、ｑは０または１を表し、Ｒ1〜Ｒ18、Ｒa及びＲbは、それぞれ独立に水素原子、ハロゲン原子または炭化水素基を表し、Ｒ15〜Ｒ18は互いに結合して単環または多環を形成していてもよく、かつこの単環または多環が二重結合を有していてもよく、またＲ15とＲ16とで、またはＲ17とＲ18とでアルキリデン基を形成していてもよい。〕
【化２】
2005215260.tif 000049
〔式中、ｐ及びｑはそれぞれ０または１以上の整数を表し、ｍ及びｎはそれぞれ０、１または２を表し、Ｒ1〜Ｒ19はそれぞれ独立に水素原子、ハロゲン原子、脂肪族炭化水素基、脂環式炭化水素基、芳香族炭化水素基またはアルコキシ基を表し、Ｒ9及びＲ10が結合している炭素原子と、Ｒ13またはＲ11が結合している炭素原子とは直接あるいは炭素原子数１〜３のアルキレン基を介して結合していてもよく、またｎ＝ｍ＝０のとき、Ｒ15とＲ12またはＲ15とＲ19とは互いに結合して単環または多環の芳香族環を形成していてもよい。〕
【化３】
2005215260.tif 000050
〔式中、Ｒ10及びＲ11は各々アルキル基を表す。Ｒ12はアルキル基、−ＮＨＲ13、−ＳＲ13（Ｒ13は一価の有機基を表す。）または−ＣＯＯＲ14（Ｒ14は水素原子または一価の有機基を表す。）を表す。ｎ１は０〜３の整数を表す。〕
【請求項２】
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔II〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【化４】
2005215260.tif 000051
〔式中、Ｒ21は水素原子、ヒドロキシル基、オキシラジカル基、−ＳＯＲ27、−ＳＯ2Ｒ27（Ｒ27はアルキル基またはアリール基を表す。）、アルキル基、アルケニル基、アルキニル基または−ＣＯＲ28（Ｒ28は水素原子または一価の有機基を表す。）を表す。Ｒ22、Ｒ23及びＲ24は各々アルキル基を表す。Ｒ25及びＲ26は各々、水素原子または−ＯＣＯＲ29（Ｒ29は一価の有機基を表す。）を表す。また、Ｒ23とＲ24は共同して複素環を形成してもよい。ｎ２は０〜４の整数を表す。〕
【請求項３】
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔III〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【化５】
2005215260.tif 000052
〔式中、Ｒ31はアルキル基またはトリアルキルシリル基を表し、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基またはスルホンアミド基を表す。Ｒ31〜Ｒ36のうちの二つの基が連結して５〜６員環を形成しても良い。〕
【請求項４】
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔IV〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【化６】
2005215260.tif 000053
〔式中、Ｒ41、Ｒ42、Ｒ43、Ｒ44及びＲ45は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基またはスルホンアミド基を表す。Ｒ41〜Ｒ45のうちの二つの基が連結して５〜６員環を形成しても良い。ただし、Ｒ41及びＲ44がいずれもアルキル基であることはない。〕
【請求項５】
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔Ｖ〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【化７】
2005215260.tif 000054
〔式中、Ｒ53はアリール基または複素環基を表し、Ｚ54及びＺ55はそれぞれ炭素数１〜３のアルキレン基を表す。但し、Ｚ54及びＺ55で表されるアルキレン基の炭素数の総和は３〜６である。Ａは、酸素原子、Ｎ−Ｚ56、Ｓ（Ｏ）n5を表し、Ｚ56はアルキル基またはアリール基を表す。ｎ５は０〜２の整数を表す。〕
【請求項６】
前記光路差付与構造は、前記光学面が光軸を中心とした３つ以上の輪帯状レンズ面により構成され、該３つ以上の輪帯状レンズ面のうち、隣り合う輪帯状レンズ面は異なる屈折力を有することを特徴とする請求項１〜５のいずれか１項に記載のプラスチック製光学素子。
【請求項７】
前記光路差付与構造は、光軸を中心とした複数の回折輪帯からなり、該複数の回折輪帯の断面が鋸歯状であり、かつ、各回折輪帯の光学面が不連続面であることを特徴とする請求項１〜５のいずれか１項に記載のプラスチック製光学素子。
【請求項８】
前記光路差付与構造は、光軸を中心とした位相差を生じる複数の輪帯状凹部及び／または輪帯状凸部を同心円状に有することを特徴とする請求項１〜５のいずれか１項に記載のプラスチック製光学素子。
【請求項９】
前記光路差付与構造は、光軸を中心とした複数の回折輪帯からなり、該複数の回折輪帯の断面が鋸歯状であり、かつ、各回折輪帯の光学面が不連続面であり、
該複数の回折輪帯のうち少なくとも一つの回折輪帯の断面が階段状であり、かつ、各段の光学面が不連続面であることを特徴とする請求項１〜５のいずれか１項に記載のプラスチック製光学素子。
【請求項１０】
前記光源から出射される光の波長は、３９０ｎｍ〜４２０ｎｍであることを特徴とする請求項１〜９のいずれか１項に記載のプラスチック製光学素子。
【請求項１１】
前記光源から出射される光を、光情報記録媒体に対して集光させる対物光学素子として用いられることを特徴とする請求項１〜１０のいずれか１項に記載のプラスチック製光学素子。
【請求項１２】
複数の単玉光学素子を一体に組み合わせて構成してなる光学素子ユニットに用いられ、かつ、前記複数の単玉光学素子のうちの少なくとも一つの単玉光学素子として用いられることを特徴とする請求項１〜１０のいずれか１項に記載のプラスチック製光学素子。
【請求項１３】
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、下記一般式（１）または（２）で表される環状オレフィンとの共重合体を水素添加処理して得られる環状オレフィン系重合体と、下記一般式〔Ｉ〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【化８】
2005215260.tif 000055
〔式中、ｎは０または１を表し、ｍは０または１以上の整数を表し、ｑは０または１を表し、Ｒ1〜Ｒ18、Ｒa及びＲbは、それぞれ独立に水素原子、ハロゲン原子または炭化水素基を表し、Ｒ15〜Ｒ18は互いに結合して単環または多環を形成していてもよく、かつこの単環または多環が二重結合を有していてもよく、またＲ15とＲ16とで、またはＲ17とＲ18とでアルキリデン基を形成していてもよい。〕
【化９】
2005215260.tif 000056
〔式中、ｐ及びｑはそれぞれ０または１以上の整数を表し、ｍ及びｎはそれぞれ０、１または２を表し、Ｒ1〜Ｒ19はそれぞれ独立に水素原子、ハロゲン原子、脂肪族炭化水素基、脂環式炭化水素基、芳香族炭化水素基またはアルコキシ基を表し、Ｒ9及びＲ10が結合している炭素原子と、Ｒ13またはＲ11が結合している炭素原子とは直接あるいは炭素原子数１〜３のアルキレン基を介して結合していてもよく、またｎ＝ｍ＝０のとき、Ｒ15とＲ12またはＲ15とＲ19とは互いに結合して単環または多環の芳香族環を形成していてもよい。〕
【化１０】
2005215260.tif 000057
〔式中、Ｒ10及びＲ11は各々アルキル基を表す。Ｒ12はアルキル基、−ＮＨＲ13、−ＳＲ13（Ｒ13は一価の有機基を表す。）または−ＣＯＯＲ14（Ｒ14は水素原子または一価の有機基を表す。）を表す。ｎ１は０〜３の整数を表す。〕
【請求項１４】
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔II〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【化１１】
2005215260.tif 000058
〔式中、Ｒ21は水素原子、ヒドロキシル基、オキシラジカル基、−ＳＯＲ27、−ＳＯ2Ｒ27（Ｒ27はアルキル基またはアリール基を表す。）、アルキル基、アルケニル基、アルキニル基または−ＣＯＲ28（Ｒ28は水素原子または一価の有機基を表す。）を表す。Ｒ22、Ｒ23及びＲ24は各々アルキル基を表す。Ｒ25及びＲ26は各々、水素原子または−ＯＣＯＲ29（Ｒ29は一価の有機基を表す。）を表す。また、Ｒ23とＲ24は共同して複素環を形成してもよい。ｎ２は０〜４の整数を表す。〕
【請求項１５】
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔III〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【化１２】
2005215260.tif 000059
〔式中、Ｒ31はアルキル基またはトリアルキルシリル基を表し、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基またはスルホンアミド基を表す。Ｒ31〜Ｒ36のうちの二つの基が連結して５〜６員環を形成しても良い。〕
【請求項１６】
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔IV〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【化１３】
2005215260.tif 000060
〔式中、Ｒ41、Ｒ42、Ｒ43及びＲ44は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基、トリアルキルシリルオキシ基またはスルホンアミド基を表す。Ｒ45はアルコキシ基、アリールチオ基、置換アルキル基を表す。〕
【請求項１７】
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔Ｖ〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【化１４】
2005215260.tif 000061
〔式中、Ｒ53はアリール基または複素環基を表し、Ｚ54及びＺ55はそれぞれ炭素数１〜３のアルキレン基を表す。但し、Ｚ54及びＺ55で表されるアルキレン基の炭素数の総和は３〜６である。Ａは、酸素原子、Ｎ−Ｚ56、Ｓ（Ｏ）n5を表し、Ｚ56はアルキル基またはアリール基を表す。ｎ５は０〜２の整数を表す。〕
【請求項１８】
前記光路差付与構造は、前記光学面が光軸を中心とした３つ以上の輪帯状レンズ面により構成され、該３つ以上の輪帯状レンズ面のうち、隣り合う輪帯状レンズ面は異なる屈折力を有することを特徴とする請求項１３〜１７のいずれか１項に記載の光ピックアップ装置。
【請求項１９】
前記光路差付与構造は、光軸を中心とした複数の回折輪帯からなり、該複数の回折輪帯の断面が鋸歯状であり、かつ、各回折輪帯の光学面が不連続面であることを特徴とする請求項１３〜１７のいずれか１項に記載の光ピックアップ装置。
【請求項２０】
前記光路差付与構造は、光軸を中心とした位相差を生じる複数の輪帯状凹部及び／または輪帯状凸部を同心円状に有することを特徴とする請求項１３〜１７のいずれか１項に記載の光ピックアップ装置。
【請求項２１】
前記光路差付与構造は、光軸を中心とした複数の回折輪帯からなり、該複数の回折輪帯の断面が鋸歯状であり、かつ、各回折輪帯の光学面が不連続面であり、
該複数の回折輪帯のうち少なくとも一つの回折輪帯の断面が階段状であり、かつ、各段の光学面が不連続面であることを特徴とする請求項１３〜１７のいずれか１項に記載の光ピックアップ装置。
【請求項２２】
前記光源は、波長３９０ｎｍ〜４２０ｎｍの光を出射することを特徴とする請求項１３〜２１のいずれか１項に記載の光ピックアップ装置。
【請求項２３】
前記プラスチック製光学素子は、前記光源から出射される光を、前記光情報記録媒体に対して集光させる対物光学素子として用いられることを特徴とする請求項１３〜２２のいずれか１項に記載の光ピックアップ装置。
【請求項２４】
前記プラスチック製光学素子は、複数の単玉光学素子を一体に組み合わせて構成してなる光学素子ユニットに用いられ、かつ、該複数の単玉光学素子のうちの少なくとも一つの単玉光学素子として用いられることを特徴とする請求項１３〜２２のいずれか１項に記載の光ピックアップ装置。
【発明の詳細な説明】
【技術分野】
【０００１】
本発明は、複数種の光情報記録媒体に対して高い信頼性で光情報記録媒体への光の照射や光情報記録媒体で反射した光の収束を行なうことのできるプラスチック製光学素子と、このプラスチック製光学素子を適用した光ピックアップ装置に関する。
【背景技術】
【０００２】
ＭＯ、ＣＤ、ＤＶＤといった光情報記録媒体（以下、単に媒体ともいう）に対して、情報の読み取りや記録を行なうプレーヤー、レコーダー、ドライブといった情報機器には、光ピックアップ装置が備えられている。光ピックアップ装置は、光源から発した所定波長の光を媒体に照射し、反射した光を受光素子で受光する光学素子ユニットを備えており、光学素子ユニットはこれらの光を媒体の反射層や受光素子で集光させるためのレンズ等の光学素子を有している。
【０００３】
光ピックアップ装置の光学素子は、射出成形等の手段により安価に作製できる等の点で、プラスチックを材料として適用することが好ましい。光学素子に適用可能なプラスチックとしては、環状オレフィンとα−オレフィンの共重合体（例えば、特許文献１）等が知られている。
【０００４】
ところで、例えば、ＣＤ／ＤＶＤプレーヤーのような、複数種の媒体に対して情報の読み書きが可能な情報機器の場合、光ピックアップ装置は、両者の媒体の形状や適用する光の波長の違いに対応した構成とする必要がある。この場合、光学素子ユニットはいずれの媒体に対しても共通とすることがコストやピックアップ特性の観点から好ましい。
【０００５】
また、近年、ＣＤやＤＶＤよりも高い密度で情報を記録できる媒体として、ＣＤ（λ＝７８０ｎｍ）やＤＶＤ（λ＝６３５、６５０ｎｍ）で用いるよりも短い波長で情報の記録、再生を行なうＢｌｕ−Ｒａｙ  Ｄｉｓｃ等の媒体やこれらの媒体で情報の読み書きを行なう情報機器の開発が新たに行なわれている。
【特許文献１】特開２００２−１０５１３１号公報  （第４頁）
【発明の開示】
【発明が解決しようとする課題】
【０００６】
しかしながら、複数の媒体に適用可能な情報機器では、光学素子を、個々の媒体に対応できるよう、光学機能面に溝や段差（回折格子）を設けて焦点距離や球面収差を調節できる構成としているが、従来より用いられていたプラスチック材料では、十分な熱可塑性を有さないため、例えば、射出成形で成形する際、金型に形成された溝や段差の対応部分の先端まで溶融したプラスチックが行き渡らず、光学素子の溝や段差が設計通りの形状とならなかった。そのため、光学素子が所要の光学特性を具備せず、この光学素子を適用した光ピックアップ素子においても所要のピックアップ特性が得られないという問題があった。
【０００７】
また、Ｂｌｕ−Ｒａｙ  Ｄｉｓｃ等のいわゆる次世代光ディスクでは、情報の記録、再生には波長４００ｎｍ近傍の光を用いるが、特許文献１の場合では、光学素子がこのような短波長の光照射を受けるのに伴い、光学素子自身が白濁したり、あるいは屈折率が変動を受けやすくなり、その結果、特性の劣化に伴い製品寿命が短くなり、光学素子の交換が必要になる場合があった。
【０００８】
本発明は、上記課題に鑑みなされたものであり、その目的は、高い精度の光学特性を具備したプラスチック製光学素子を作製し、良好なピックアップ特性を有した光ピックアップ装置を提供することである。
【課題を解決するための手段】
【０００９】
本発明の上記目的は、以下の構成により達成される。
【００１０】
（請求項１）
光源から出射される光を用いて、光情報記録媒体に対して情報の再生または記録を行う光ピックアップ装置に用いられるプラスチック製光学素子であって、
炭素原子数が２〜２０のα−オレフィンと、下記一般式（１）または（２）で表される環状オレフィンとの共重合体を水素添加処理して得られる環状オレフィン系重合体と、下記一般式〔Ｉ〕で表される酸化防止剤とを含む環状オレフィン樹脂を成形してなり、
少なくとも一つの光学面に、該光学面を通過する特定の波長光に対して、予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【００１１】
【化１】
2005215260.tif 000002
【００１２】
〔式中、ｎは０または１を表し、ｍは０または１以上の整数を表し、ｑは０または１を表し、Ｒ1〜Ｒ18、Ｒa及びＲbは、それぞれ独立に水素原子、ハロゲン原子または炭化水素基を表し、Ｒ15〜Ｒ18は互いに結合して単環または多環を形成していてもよく、かつこの単環または多環が二重結合を有していてもよく、またＲ15とＲ16とで、またはＲ17とＲ18とでアルキリデン基を形成していてもよい。〕
【００１３】
【化２】
2005215260.tif 000003
【００１４】
〔式中、ｐ及びｑはそれぞれ０または１以上の整数を表し、ｍ及びｎはそれぞれ０、１または２を表し、Ｒ1〜Ｒ19はそれぞれ独立に水素原子、ハロゲン原子、脂肪族炭化水素基、脂環式炭化水素基、芳香族炭化水素基またはアルコキシ基を表し、Ｒ9及びＲ10が結合している炭素原子と、Ｒ13またはＲ11が結合している炭素原子とは直接あるいは炭素原子数１〜３のアルキレン基を介して結合していてもよく、またｎ＝ｍ＝０のとき、Ｒ15とＲ12またはＲ15とＲ19とは互いに結合して単環または多環の芳香族環を形成していてもよい。〕
【００１５】
【化３】
2005215260.tif 000004
【００１６】
〔式中、Ｒ10及びＲ11は各々アルキル基を表す。Ｒ12はアルキル基、−ＮＨＲ13、−ＳＲ13（Ｒ13は一価の有機基を表す。）または−ＣＯＯＲ14（Ｒ14は水素原子または一価の有機基を表す。）を表す。ｎ１は０〜３の整数を表す。〕
（請求項２）
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔II〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【００１７】
【化４】
2005215260.tif 000005
【００１８】
〔式中、Ｒ21は水素原子、ヒドロキシル基、オキシラジカル基、−ＳＯＲ27、−ＳＯ2Ｒ27（Ｒ27はアルキル基またはアリール基を表す。）、アルキル基、アルケニル基、アルキニル基または−ＣＯＲ28（Ｒ28は水素原子または一価の有機基を表す。）を表す。Ｒ22、Ｒ23及びＲ24は各々アルキル基を表す。Ｒ25及びＲ26は各々、水素原子または−ＯＣＯＲ29（Ｒ29は一価の有機基を表す。）を表す。また、Ｒ23とＲ24は共同して複素環を形成してもよい。ｎ２は０〜４の整数を表す。〕
（請求項３）
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔III〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【００１９】
【化５】
2005215260.tif 000006
【００２０】
〔式中、Ｒ31はアルキル基またはトリアルキルシリル基を表し、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基またはスルホンアミド基を表す。Ｒ31〜Ｒ36のうちの二つの基が連結して５〜６員環を形成しても良い。〕
（請求項４）
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔IV〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【００２１】
【化６】
2005215260.tif 000007
【００２２】
〔式中、Ｒ41、Ｒ42、Ｒ43、Ｒ44及びＲ45は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基またはスルホンアミド基を表す。Ｒ41〜Ｒ45のうちの二つの基が連結して５〜６員環を形成しても良い。ただし、Ｒ41及びＲ44がいずれもアルキル基であることはない。〕
（請求項５）
光源から出射される光を用いて、光情報記録媒体に対して情報の再生及び／または記録を行う光ピックアップ装置に用いられるプラスチック製光学素子であって、
炭素原子数が２〜２０のα−オレフィンと、前記一般式（１）または（２）で表される環状オレフィンとの共重合体を水素添加処理して得られる環状オレフィン系重合体と、下記一般式〔Ｖ〕で表される酸化防止剤とを含む環状オレフィン樹脂を成形してなり、
少なくとも一つの光学面に、この光学面を通過する特定の波長光に対して予め定められた光路差を付与する光路差付与構造を有し、
前記環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とするプラスチック製光学素子。
【００２３】
【化７】
2005215260.tif 000008
【００２４】
〔式中、Ｒ53はアリール基または複素環基を表し、Ｚ54及びＺ55はそれぞれ炭素数１〜３のアルキレン基を表す。但し、Ｚ54及びＺ55で表されるアルキレン基の炭素数の総和は３〜６である。Ａは、酸素原子、Ｎ−Ｚ56、Ｓ（Ｏ）n5を表し、Ｚ56はアルキル基またはアリール基を表す。ｎ５は０〜２の整数を表す。〕
（請求項６）
前記光路差付与構造は、前記光学面が光軸を中心とした３つ以上の輪帯状レンズ面により構成され、該３つ以上の輪帯状レンズ面のうち、隣り合う輪帯状レンズ面は異なる屈折力を有することを特徴とする請求項１〜５のいずれか１項に記載のプラスチック製光学素子。
【００２５】
（請求項７）
前記光路差付与構造は、光軸を中心とした複数の回折輪帯からなり、該複数の回折輪帯の断面が鋸歯状であり、かつ、各回折輪帯の光学面が不連続面であることを特徴とする請求項１〜５のいずれか１項に記載のプラスチック製光学素子。
【００２６】
（請求項８）
前記光路差付与構造は、光軸を中心とした位相差を生じる複数の輪帯状凹部及び／または輪帯状凸部を同心円状に有することを特徴とする請求項１〜５のいずれか１項に記載のプラスチック製光学素子。
【００２７】
（請求項９）
前記光路差付与構造は、光軸を中心とした複数の回折輪帯からなり、該複数の回折輪帯の断面が鋸歯状であり、かつ、各回折輪帯の光学面が不連続面であり、
該複数の回折輪帯のうち少なくとも一つの回折輪帯の断面が階段状であり、かつ、各段の光学面が不連続面であることを特徴とする請求項１〜５のいずれか１項に記載のプラスチック製光学素子。
【００２８】
（請求項１０）
前記光源から出射される光の波長は、３９０ｎｍ〜４２０ｎｍであることを特徴とする請求項１〜９のいずれか１項に記載のプラスチック製光学素子。
【００２９】
（請求項１１）
前記光源から出射される光を、光情報記録媒体に対して集光させる対物光学素子として用いられることを特徴とする請求項１〜１０のいずれか１項に記載のプラスチック製光学素子。
【００３０】
（請求項１２）
複数の単玉光学素子を一体に組み合わせて構成してなる光学素子ユニットに用いられ、かつ、前記複数の単玉光学素子のうちの少なくとも一つの単玉光学素子として用いられることを特徴とする請求項１〜１０のいずれか１項に記載のプラスチック製光学素子。
【００３１】
（請求項１３）
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、下記一般式（１）または（２）で表される環状オレフィンとの共重合体を水素添加処理して得られる環状オレフィン系重合体と、下記一般式〔Ｉ〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【００３２】
【化８】
2005215260.tif 000009
【００３３】
〔式中、ｎは０または１を表し、ｍは０または１以上の整数を表し、ｑは０または１を表し、Ｒ1〜Ｒ18、Ｒa及びＲbは、それぞれ独立に水素原子、ハロゲン原子または炭化水素基を表し、Ｒ15〜Ｒ18は互いに結合して単環または多環を形成していてもよく、かつこの単環または多環が二重結合を有していてもよく、またＲ15とＲ16とで、またはＲ17とＲ18とでアルキリデン基を形成していてもよい。〕
【００３４】
【化９】
2005215260.tif 000010
【００３５】
〔式中、ｐ及びｑはそれぞれ０または１以上の整数を表し、ｍ及びｎはそれぞれ０、１または２を表し、Ｒ1〜Ｒ19はそれぞれ独立に水素原子、ハロゲン原子、脂肪族炭化水素基、脂環式炭化水素基、芳香族炭化水素基またはアルコキシ基を表し、Ｒ9及びＲ10が結合している炭素原子と、Ｒ13またはＲ11が結合している炭素原子とは直接あるいは炭素原子数１〜３のアルキレン基を介して結合していてもよく、またｎ＝ｍ＝０のとき、Ｒ15とＲ12またはＲ15とＲ19とは互いに結合して単環または多環の芳香族環を形成していてもよい。〕
【００３６】
【化１０】
2005215260.tif 000011
【００３７】
〔式中、Ｒ10及びＲ11は各々アルキル基を表す。Ｒ12はアルキル基、−ＮＨＲ13、−ＳＲ13（Ｒ13は一価の有機基を表す。）または−ＣＯＯＲ14（Ｒ14は水素原子または一価の有機基を表す。）を表す。ｎ１は０〜３の整数を表す。〕
（請求項１４）
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔II〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【００３８】
【化１１】
2005215260.tif 000012
【００３９】
〔式中、Ｒ21は水素原子、ヒドロキシル基、オキシラジカル基、−ＳＯＲ27、−ＳＯ2Ｒ27（Ｒ27はアルキル基またはアリール基を表す。）、アルキル基、アルケニル基、アルキニル基または−ＣＯＲ28（Ｒ28は水素原子または一価の有機基を表す。）を表す。Ｒ22、Ｒ23及びＲ24は各々アルキル基を表す。Ｒ25及びＲ26は各々、水素原子または−ＯＣＯＲ29（Ｒ29は一価の有機基を表す。）を表す。また、Ｒ23とＲ24は共同して複素環を形成してもよい。ｎ２は０〜４の整数を表す。〕
（請求項１５）
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔III〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【００４０】
【化１２】
2005215260.tif 000013
【００４１】
〔式中、Ｒ31はアルキル基またはトリアルキルシリル基を表し、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基またはスルホンアミド基を表す。Ｒ31〜Ｒ36のうちの二つの基が連結して５〜６員環を形成しても良い。〕
（請求項１６）
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔IV〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【００４２】
【化１３】
2005215260.tif 000014
【００４３】
〔式中、Ｒ41、Ｒ42、Ｒ43、Ｒ44及びＲ45は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基またはスルホンアミド基を表す。Ｒ41〜Ｒ45のうちの二つの基が連結して５〜６員環を形成しても良い。ただし、Ｒ41及びＲ44がいずれもアルキル基であることはない。〕
（請求項１７）
光情報記録媒体に対して情報の再生または記録を行う光ピックアップ装置であって、
光を出射する光源と、該光の該光情報記録媒体への照射または該光情報記録媒体で反射される光の集光を行なう光学素子ユニットとを備え、
該光学素子ユニットは、炭素原子数が２〜２０のα−オレフィンと、前記一般式（１）または（２）で表される環状オレフィンとの共重合体を水素添加処理して得られる環状オレフィン系重合体と、下記一般式〔Ｖ〕で表される酸化防止剤とを含む環状オレフィン樹脂を成形してなるプラスチック製光学素子を有し、
該プラスチック製光学素子は、少なくとも一つの光学面に、該光学面を通過する特定の波長光に対して予め定められた光路差を付与する光路差付与構造を有し、
該環状オレフィン樹脂は、厚さ３ｍｍの成形体の波長４００ｎｍにおける光線透過率が８５％以上であるとともに、
温度２６０℃、荷重２．１６ｋｇにおけるメルトインデックスが３０〜６０ｇ／１０ｍｉｎであることを特徴とする光ピックアップ装置。
【００４４】
【化１４】
2005215260.tif 000015
【００４５】
〔式中、Ｒ53はアリール基または複素環基を表し、Ｚ54及びＺ55はそれぞれ炭素数１〜３のアルキレン基を表す。但し、Ｚ54及びＺ55で表されるアルキレン基の炭素数の総和は３〜６である。Ａは、酸素原子、Ｎ−Ｚ56、Ｓ（Ｏ）n5を表し、Ｚ56はアルキル基またはアリール基を表す。ｎ５は０〜２の整数を表す。〕
（請求項１８）
前記光路差付与構造は、前記光学面が光軸を中心とした３つ以上の輪帯状レンズ面により構成され、該３つ以上の輪帯状レンズ面のうち、隣り合う輪帯状レンズ面は異なる屈折力を有することを特徴とする請求項１３〜１７のいずれか１項に記載の光ピックアップ装置。
【００４６】
（請求項１９）
前記光路差付与構造は、光軸を中心とした複数の回折輪帯からなり、該複数の回折輪帯の断面が鋸歯状であり、かつ、各回折輪帯の光学面が不連続面であることを特徴とする請求項１３〜１７のいずれか１項に記載の光ピックアップ装置。
【００４７】
（請求項２０）
前記光路差付与構造は、光軸を中心とした位相差を生じる複数の輪帯状凹部及び／または輪帯状凸部を同心円状に有することを特徴とする請求項１３〜１７のいずれか１項に記載の光ピックアップ装置。
【００４８】
（請求項２１）
前記光路差付与構造は、光軸を中心とした複数の回折輪帯からなり、該複数の回折輪帯の断面が鋸歯状であり、かつ、各回折輪帯の光学面が不連続面であり、
該複数の回折輪帯のうち少なくとも一つの回折輪帯の断面が階段状であり、かつ、各段の光学面が不連続面であることを特徴とする請求項１３〜１７のいずれか１項に記載の光ピックアップ装置。
【００４９】
（請求項２２）
前記光源は、波長３９０ｎｍ〜４２０ｎｍの光を出射することを特徴とする請求項１３〜２１のいずれか１項に記載の光ピックアップ装置。
【００５０】
（請求項２３）
前記プラスチック製光学素子は、前記光源から出射される光を、前記光情報記録媒体に対して集光させる対物光学素子として用いられることを特徴とする請求項１３〜２２のいずれか１項に記載の光ピックアップ装置。
【００５１】
（請求項２４）
前記プラスチック製光学素子は、複数の単玉光学素子を一体に組み合わせて構成してなる光学素子ユニットに用いられ、かつ、該複数の単玉光学素子のうちの少なくとも一つの単玉光学素子として用いられることを特徴とする請求項１３〜２２のいずれか１項に記載の光ピックアップ装置。
【発明の効果】
【００５２】
本発明によれば、プラスチック光学素子は、成形に適したメルトインデックスを具備した環状オレフィン樹脂が適用されているので、光路差付与構造が高い精度で形成されている。上記環状オレフィン樹脂は高い光透過性を有する。よって、高い信頼度で光情報記録媒体に対する光の照射や光情報記録媒体から反射する光の集光を高い信頼度で行なうことができる。更に、上記環状オレフィン樹脂は特定の構造を有する酸化防止剤が添加されているので、環境の変動や光の照射に伴なう白濁が抑制されるので長寿命である。また、これらの酸化防止剤は、成型性を損なうことはない。
【００５３】
これらのことにより、光情報記録媒体に対して良好なピックアップ特性で情報の再生、記録を行なう光ピックアップ装置を作製できるとともに、この光ピックアップ装置として信頼性の高いものを得ることができる。
【発明を実施するための最良の形態】
【００５４】
以下、本発明を実施するための最良の形態について詳細に説明する。
【００５５】
本発明者らは、上記課題に鑑み鋭意検討を行った結果、光源から出射される光を用いて、光情報記録媒体に対して情報の再生または記録を行う光ピックアップ装置に用いられるプラスチック製光学素子であって、炭素原子数が２〜２０のα−オレフィンと、前記一般式（１）または（２）で表される環状オレフィンとの共重合体を水素添加処理して得られる環状オレフィン系重合体と共に、前記一般式〔Ｉ〕〜〔Ｖ〕で表される特定の構造を有する酸化防止剤から選ばれる少なくとも１種とを含む環状オレフィン樹脂を成形してなり、少なくとも一つの光学面に、該光学面を通過する特定の波長光に対して、予め定められた光路差を付与する光路差付与構造を有し、該環状オレフィン樹脂は、厚さ３ｍｍの成形体の波長４００ｎｍにおける光線透過率が８５％以上であるとともに、温度２６０℃、荷重２．１６ｋｇにおけるメルトインデックスが３０〜６０ｇ／１０ｍｉｎであるプラスチック製光学素子、あるいは光情報記録媒体に対して情報の再生または記録を行う光ピックアップ装置であって、光を出射する光源と、該光の該光情報記録媒体への照射または該光情報記録媒体で反射される光の集光を行なう前記本発明の光学素子ユニットとを備えた光ピックアップ装置により、例えば、Ｂｌｕ−Ｒａｙ  Ｄｉｓｃ等のいわゆる次世代光ディスク、情報の記録、再生に波長４００ｎｍ近傍の光を用いても、光学素子がこのような短波長の光照射を受けても、光学素子自身が白濁したり、屈折率が変動を受けことがなく、極めて製品寿命のが長く、かつ高い精度の光学特性を具備したプラスチック製光学素子と、それを用いて良好なピックアップ特性を有した光ピックアップ装置を実現できることを見出し、本発明に至った次第である。
【００５６】
すなわち、請求項１〜５のいずれか１項に記載の発明によれば、光学素子をなす環状オレフィン樹脂の温度２６０℃、荷重２．１６ｋｇにおけるメルトインデックスは３０〜６０ｇ／１０ｍｉｎ（ＡＳＴＭ  Ｄ１２３８準拠）であり、射出成形等の成形法に適した範囲にある。そのため、射出成形等の方法で光学素子を作製するとき、溶融した環状オレフィン樹脂が光路差付与構造に対応する部分の先端まで到達できる。そのため、この様にして成形された光学素子は高い精度を有する光路差付与構造を具備する。よって、光情報記録媒体に対する情報の再生、記録に用いられるような特定の波長の光に対して高い精度で光路差を付与できる。
【００５７】
このため、複数種の光情報記録媒体に対して再生、記録を行なう光ピックアップ装置において、それぞれの光情報記録媒体に対応した波長の光を情報記録面で収束させたり、上記情報記録面で反射した光を集光して受光素子に導いたりする動作を高い信頼性で行なうことができる。このことにより、複数の光情報記録媒体に対して良好なピックアップ特性で情報の再生、記録を行なえる光ピックアップ装置を作製できる。
【００５８】
また、光学素子に適用される環状オレフィン樹脂は、炭素原子数が２〜２０のα−オレフィンと、前記一般式（１）または一般式（２）で表される環状オレフィンとの共重合を水素添加処理して得られる環状オレフィン系重合体を含んでおり、この環状オレフィン樹脂の厚さ３ｍｍの成形体で測定した４００ｎｍにおける光線透過率が８５％以上である。
【００５９】
上述のようにして高い光線透過率を具備した光学素子によって、光情報記録媒体への光の照射と、この光情報記録媒体で反射した光の検知とを少ないエネルギー損失で行なうことができる。よって、光源の出力を小さくして消費電力の少ない光ピックアップ装置を作製できる。
【００６０】
また、環状オレフィン樹脂には、本発明に係る特定の構造を有する酸化防止剤が添加されているので、例えば、４００ｎｍといった短波長の光の照射を継続的に受けても、白濁や屈折率の変動が抑えられる。よって、Ｂｌｕｅ−Ｒａｙ  Ｄｉｓｃのような高い情報密度を有する光情報記録媒体に対して、長期間にわたって極めて良好なピックアップ特性で情報の読み書きを行なうことができる。よって、光ピックアップ装置として信頼性の高いものを得ることができる。
【００６１】
請求項６に記載の発明は、請求項１〜５のいずれか１項に記載のプラスチック製光学素子であって、前記光路差付与構造は、前記光学面が光軸を中心とした３つ以上の輪帯状レンズ面により構成され、該３つ以上の輪帯状レンズ面のうち隣り合う輪帯状レンズ面は異なる屈折力を有することを特徴とする。
【００６２】
請求項７に記載の発明は、請求項１〜５のいずれか１項に記載のプラスチック製光学素子であって、前記光路差付与構造は、光軸を中心とした複数の回折輪帯からなり、前記複数の回折輪帯の断面が鋸歯状であり、かつ、各回折輪帯の光学面が不連続面であることを特徴とする。
【００６３】
請求項８に記載の発明は、請求項１〜５のいずれか１項に記載のプラスチック製光学素子であって、前記光路差付与構造は、光軸を中心とした位相差を生じる複数の輪帯状凹部及び／または輪帯状凸部を同心円状に有することを特徴とする。
【００６４】
請求項９に記載の発明は、請求項１〜５のいずれか１項に記載のプラスチック製光学素子であって、前記光路差付与構造は、光軸を中心とした複数の回折輪帯からなり、前記複数の回折輪帯の断面が鋸歯状であり、かつ、各回折輪帯の光学面が不連続面であり、これら複数の回折輪帯のうち少なくとも一つの回折輪帯の断面が階段状であり、かつ、各段の光学面が不連続面であることを特徴とする。
【００６５】
請求項６〜請求項９に記載の発明によれば、射出成形等の成形法に適したメルトインデックスの環状オレフィン樹脂をプラスチック製光学素子に適用することで、射出成形等の方法でプラスチック製光学素子を成形する時に、金型の輪帯状レンズ面、回折輪帯、輪帯状凹部、輪帯状凸部に対応する部分に、溶融した環状オレフィン樹脂が先端まで行き渡る。そのため、光路差付与構造をなす輪帯状レンズ面、回折輪帯、輪帯状凹部、輪帯状凸部が高い精度で形成されるので、特定の波長の光に高い精度で光路差を付与できる。
【００６６】
よって、複数種の光情報記録媒体に対して再生、記録を行なう光ピックアップ装置において、それぞれの光情報記録媒体に対応した波長の光を情報記録面で収束させたり、上記情報記録面で反射した光を集光して受光素子に導いたりする動作を高い信頼性で行なうことができる。このことにより、複数の光情報記録媒体に対して良好なピックアップ特性で情報の再生、記録を行なえる光ピックアップ装置を作製できる。
【００６７】
請求項１０に記載の発明は、請求項１〜９のいずれか１項に記載のプラスチック製光学素子であって、前記光源から出射される光の波長は３９０ｎｍ〜４２０ｎｍであることを特徴とする。
【００６８】
請求項１０に記載の発明によれば、プラスチック製光学素子に適用される環状オレフィン樹脂は、本発明に係る特定の構造を有する酸化防止剤を含んでいるので、Ｂｌｕ−Ｒａｙ  Ｄｉｓｃのような高い情報密度を有する光情報記録媒体に対応した３９０ｎｍ〜４２０ｎｍという範囲の波長の光を透過する場合でも、白濁や透過率の変動といった、プラスチック製光学素子を劣化させる現象の発生が抑えられる。よって、プラスチック製光学素子の寿命を伸ばし、光ピックアップ装置として信頼性の高いものを得ることができる。
【００６９】
請求項１１に記載の発明は、請求項１〜請求項９のいずれか１項に記載のプラスチック製光学素子であって、前記光源から出射される光を、前記光情報記録媒体に対して集光させる対物光学素子として用いられることを特徴とする。
【００７０】
請求項１１に記載の発明によれば、高い精度で光路差付与構造が形成されたプラスチック製光学素子を光情報記録媒体に対して集光させる対物光学素子とすることで、複数種の光情報記録媒体の情報記録面に対して高い信頼度で光を集光して収束させることができる。よって、良好なピックアップ特性で光情報記録媒体に対して情報の再生、記録をできる光ピックアップ装置を作製できる。
【００７１】
請求項１２に記載の発明は、請求項１〜請求項９のいずれか１項に記載のプラスチック製光学素子であって、複数の単玉光学素子を一体に組み合わせて構成してなる光学素子ユニットに用いられ、かつ、前記複数の単玉光学素子のうちの少なくとも一つの単玉光学素子として用いられることを特徴とする。
【００７２】
請求項１２に記載の発明によれば、光学素子ユニットの単玉光学素子のうちの少なくとも一つに、高い精度で光路差付与構造が形成された光学素子を適用することで、高い信頼性で光情報記録媒体に光を照射したり、光情報記録媒体で反射した光を集光したりすることができる。よって、良好なピックアップ特性で光情報記録媒体に対して情報の再生、記録をできる光ピックアップ装置を作製できる。
【００７３】
請求項１３〜１７に記載の発明では、光情報記録媒体に対して情報の再生または記録を行う光ピックアップ装置であって、光を出射する光源と、該光の該光情報記録媒体への照射または該光情報記録媒体で反射される光の集光を行なう光学素子ユニットとを備え、該光学素子ユニットは、炭素原子数が２〜２０のα−オレフィンと、前記一般式（１）または（２）で表される環状オレフィンとの共重合体を水素添加処理して得られる環状オレフィン系重合体と、前記一般式〔Ｉ〕〜〔Ｖ〕で表される特定の構造を有する酸化防止剤から選ばれる少なくとも１種とを含む環状オレフィン樹脂を成形してなるプラスチック製光学素子を有し、該プラスチック製光学素子は、少なくとも一つの光学面に、該光学面を通過する特定の波長光に対して予め定められた光路差を付与する光路差付与構造を有し、該環状オレフィン樹脂は、厚さ３ｍｍの成形体の波長４００ｎｍにおける光線透過率が８５％以上であるとともに、温度２６０℃、荷重２．１６ｋｇにおけるメルトインデックスが３０〜６０ｇ／１０ｍｉｎであることを特徴とする。
【００７４】
請求項１３〜１７に記載の発明によれば、請求項１〜５に記載の発明と同様の効果を奏することができる。
【００７５】
請求項１８に記載の発明は、請求項１３〜１７のいずれか１項に記載の光ピックアップ装置であって、前記光路差付与構造は、前記光学面が光軸を中心とした３つ以上の輪帯状レンズ面により構成され、該３つ以上の輪帯状レンズ面のうち隣り合う輪帯状レンズ面は異なる屈折力を有することを特徴とする。
【００７６】
請求項１９に記載の発明は、請求項１３〜１７のいずれか１項に記載の光ピックアップ装置であって、前記光路差付与構造は、光軸を中心とした複数の回折輪帯からなり、前記複数の回折輪帯の断面が鋸歯状であり、かつ、各回折輪帯の光学面が不連続面であることを特徴とする。
【００７７】
請求項２０に記載の発明は、請求項１３〜１７のいずれか１項に記載の光ピックアップ装置であって、前記光路差付与構造は、光軸を中心とした位相差を生じる複数の輪帯状凹部及び／または輪帯状凸部を同心円状に有することを特徴とする。
【００７８】
請求項２１に記載の発明は、請求項１３〜１７のいずれか１項に記載の光ピックアップ装置であって、前記光路差付与構造は、光軸を中心とした複数の回折輪帯からなり、前記複数の回折輪帯の断面が鋸歯状であり、かつ、各回折輪帯の光学面が不連続面であり、これら複数の回折輪帯のうち少なくとも一つの回折輪帯の断面が階段状であり、かつ、各段の光学面が不連続面であることを特徴とする。
【００７９】
請求項１８〜請求項２１に記載の発明によれば、請求項６〜９のいずれか１項に記載の発明と同様の効果を奏することができる。
【００８０】
請求項２２に記載の発明は、請求項１３〜２１のいずれか１項に記載の光ピックアップ装置であって、前記光源は波長３９０ｎｍ〜４２０ｎｍの光を出射することを特徴とする。
【００８１】
請求項２２に記載の発明によれば、請求項１０に記載の発明と同様の効果を奏することができる。
【００８２】
請求項２３に記載の発明は、請求項１３〜２１のいずれか１項に記載の光ピックアップ装置であって、前記プラスチック製の光学素子は、前記光源から出射される光を、前記光情報記録媒体に対して集光させる対物光学素子として用いられることを特徴とする。
【００８３】
請求項２３に記載の発明によれば、請求項１１に記載の発明と同様の効果を奏することができる。
【００８４】
請求項２４に記載の発明は、請求項１３〜２２のいずれか１項に記載の光ピックアップ装置であって、前記プラスチック製の光学素子は、複数の単玉光学素子を一体に組み合わせて構成してなる光学素子ユニットに用いられ、かつ、前記複数の単玉光学素子のうちの少なくとも一つの単玉光学素子として用いられることを特徴とする。
【００８５】
請求項２４に記載の発明によれば、請求項１２に記載の発明と同様の効果を奏することができる。
【００８６】
以下、本発明の詳細について説明する。
【００８７】
本発明のプラスチック製光学素子（以下、単に光学素子ともいう）においては、炭素原子数が２〜２０のα−オレフィンと、前記一般式（１）または（２）で表される環状オレフィンとの共重合体を水素添加処理して得られる環状オレフィン系重合体を用いることを１つの特徴とする。
【００８８】
本発明に係る環状オレフィン系重合体は、炭素原子数が２〜２０のα−オレフィンと前記一般式（１）または一般式（２）で表される環状オレフィンとを共重合させて得られるα−オレフィン・環状オレフィンランダム共重合体、及びそのグラフト変性物からなる群より選ばれる少なくとも１種の処理前重合体を水素添加処理して得られる。ここで、環状オレフィン系重合体を構成する前記一般式（１）または一般式（２）で表される環状オレフィンについて説明する。
【００８９】
はじめに、前記一般式（１）で表される環状オレフィンについて説明する。
【００９０】
前記一般式（１）において、ｎは０または１であり、ｍは０または１以上の整数であり、ｑは０または１である。なお、ｑが１の場合には、Ｒa及びＲbは、それぞれ独立に、下記に示す原子または炭化水素基であり、ｑが０の場合には、Ｒa、Ｒbの結合はなくなり、両側の炭素原子が結合して５員環を形成する。
【００９１】
Ｒ1〜Ｒ18ならびにＲa及びＲbは、それぞれ独立に水素原子、ハロゲン原子または炭化水素基である。ここでハロゲン原子は、フッ素原子、塩素原子、臭素原子またはヨウ素原子である。
【００９２】
また、炭化水素基としては、それぞれ独立に、通常、炭素原子数１〜２０のアルキル基、炭素原子数３〜１５のシクロアルキル基、芳香族炭化水素基が挙げられる。より具体的には、アルキル基としてはメチル基、エチル基、プロピル基、イソプロピル基、アミル基、ヘキシル基、オクチル基、デシル基、ドデシル基及びオクタデシル基が挙げられ、シクロアルキル基としては、シクロヘキシル基が挙げられ、芳香族炭化水素基としては、フェニル基、ナフチル基が例示される。これらの炭化水素基は、その水素原子がハロゲン原子で置換されていてもよい。
【００９３】
更に前記一般式（１）において、Ｒ15〜Ｒ18がそれぞれ結合して（互いに共同して）単環または多環を形成していてもよく、しかも、このようにして形成された単環または多環は二重結合を有していてもよい。ここで、形成される単環または多環の具体例を下記に示す。
【００９４】
【化１５】
2005215260.tif 000016
【００９５】
上記例示において、１または２の番号が付された炭素原子は、一般式（１）におけるそれぞれＲ15（Ｒ16）またはＲ17（Ｒ18）が結合している炭素原子を示している。またＲ15とＲ16とで、またはＲ17とＲ18とでアルキリデン基を形成していてもよい。このようなアルキリデン基は、通常、炭素原子数２〜２０のアルキリデン基であり、このようなアルキリデン基としては、例えば、エチリデン基、プロピリデン基及びイソプロピリデン基を挙げることができる。
【００９６】
次いで、前記一般式（２）で表される環状オレフィンについて説明する。
【００９７】
前記一般式（２）において、ｐ及びｑは０または１以上の整数であり、ｍ及びｎは０、１または２である。またＲ1〜Ｒ19は、それぞれ独立に水素原子、ハロゲン原子、炭化水素基またはアルコキシ基である。ハロゲン原子は、前記一般式（１）におけるハロゲン原子と同じ意味である。
【００９８】
炭化水素基としては、それぞれ独立に炭素原子数１〜２０のアルキル基、炭素原子数１〜２０のハロゲン化アルキル基、炭素原子数３〜１５のシクロアルキル基または芳香族炭化水素基が挙げられる。より具体的には、アルキル基としては、メチル基、エチル基、プロピル基、イソプロピル基、アミル基、ヘキシル基、オクチル基、デシル基、ドデシル基及びオクタデシル基が挙げられ、シクロアルキル基としては、シクロヘキシル基が挙げられ、芳香族炭化水素基としては、アリール基及びアラルキル基、具体的には、フェニル基、トリル基、ナフチル基、ベンジル基及びフェニルエチル基が例示される。
【００９９】
また、アルコキシ基としては、メトキシ基、エトキシ基及びプロポキシ基などを例示することができる。これらの炭化水素基及びアルコキシ基は、フッ素原子、塩素原子、臭素原子またはヨウ素原子で置換されていてもよい。
【０１００】
ここで、Ｒ9及びＲ10が結合している炭素原子と、Ｒ13が結合している炭素原子またはＲ11が結合している炭素原子とは、直接あるいは炭素原子数１〜３のアルキレン基を介して結合していてもよい。すなわち上記二個の炭素原子がアルキレン基を介して結合している場合には、Ｒ9及びＲ13で表される基が、またはＲ10及びＲ11で表される基が、互いに共同して、メチレン基（−ＣＨ2−）、エチレン基（−ＣＨ2ＣＨ2−）またはプロピレン基（−ＣＨ2ＣＨ2ＣＨ2−）のうちのいずれかのアルキレン基を形成している。
【０１０１】
更に、ｎ＝ｍ＝０のとき、Ｒ15とＲ12またはＲ15とＲ19とは互いに結合して単環または多環の芳香族環を形成していてもよい。この場合の単環または多環の芳香族環として、例えば、下記のようなＲ15とＲ12が更に芳香族環を形成している基が挙げられる。
【０１０２】
【化１６】
2005215260.tif 000017
【０１０３】
ここでｑは、一般式（２）におけるｑと同義である。
【０１０４】
上記のような一般式（１）または一般式（２）で表される環状オレフィンのより具体的な例を以下に示す。一例として、
【０１０５】
【化１７】
2005215260.tif 000018
【０１０６】
で示されるビシクロ［２．２．１］ヘプタ−２−エン（ノルボルネンともいう。上記式中において、１〜７の数字は炭素の位置番号を示す。）及びこの化合物に炭化水素基が置換した誘導体が挙げられる。
【０１０７】
この置換炭化水素基として、５−メチル、５，６−ジメチル、１−メチル、５−エチル、５−ｎ−ブチル、５−イソブチル、７−メチル、５−フェニル、５−メチル−５−フェニル、５−ベンジル、５−トリル、５−（エチルフェニル）、５−（イソプロピルフェニル）、５−（ビフェニル）、５−（β−ナフチル）、５−（α−ナフチル）、５−（アントラセニル）、５，６−ジフェニルを例示することができる。
【０１０８】
更に他の誘導体として、シクロペンタジエン−アセナフチレン付加物、１，４−メタノ−１，４，４ａ，９ａ−テトラヒドロフルオレン、１，４−メタノ−１，４，４ａ，５，１０，１０ａ−ヘキサヒドロアントラセンなどのビシクロ［２．２．１］ヘプタ−２−エン誘導体を例示することができる。
【０１０９】
この他、トリシクロ［４．３．０．１2，5］デカ−３−エン、２−メチルトリシクロ［４．３．０．１2，5］デカ−３−エン、５−メチルトリシクロ［４．３．０．１2，5］デカ−３−エンなどのトリシクロ［４．３．０．１2，5］デカ−３−エン誘導体、トリシクロ［４．４．０．１2，5］ウンデカ−３−エン、１０−メチルトリシクロ［４．４．０．１2，5］ウンデカ−３−エンなどのトリシクロ［４．４．０．１2，5］ウンデカ−３−エン誘導体、
【０１１０】
【化１８】
2005215260.tif 000019
【０１１１】
で示されるテトラシクロ［４．４．０．１2，5．１7，10］ドデカ−３−エン（以下、単にテトラシクロドデセンともいう。上記式中において、１〜１２の数字は炭素の位置番号を示す。）及びこれに炭化水素基が置換した誘導体が挙げられる。
【０１１２】
その置換基の炭化水素基としては、８−メチル、８−エチル、８−プロピル、８−ブチル、８−イソブチル、８−ヘキシル、８−シクロヘキシル、８−ステアリル、５，１０−ジメチル、２，１０−ジメチル、８，９−ジメチル、８−エチル−９−メチル、１１，１２−ジメチル、２，７，９−トリメチル、２，７−ジメチル−９−エチル、９−イソブチル−２，７−ジメチル、９，１１，１２−トリメチル、９−エチル−１１，１２−ジメチル、９−イソブチル−１１，１２−ジメチル、５，８，９，１０−テトラメチル、８−エチリデン、８−エチリデン−９−メチル、８−エチリデン−９−エチル、８−エチリデン−９−イソプロピル、８−エチリデン−９−ブチル、８−ｎ−プロピリデン、８−ｎ−プロピリデン−９−メチル、８−ｎ−プロピリデン−９−エチル、８−ｎ−プロピリデン−９−イソプロピル、８−ｎ−プロピリデン−９−ブチル、８−イソプロピリデン、８−イソプロピリデン−９−メチル、８−イソプロピリデン−９−エチル、８−イソプロピリデン−９−イソプロピル、８−イソプロピリデン−９−ブチル、８−クロロ、８−ブロモ、８−フルオロ、８，９−ジクロロ、８−フェニル、８−メチル−８−フェニル、８−ベンジル、８−トリル、８−（エチルフェニル）、８−（イソプロピルフェニル）、８，９−ジフェニル、８−（ビフェニル）、８−（β−ナフチル）、８−（α−ナフチル）、８−（アントラセニル）、５，６−ジフェニル等を例示することができる。
【０１１３】
更に他の誘導体として、（シクロペンタジエン−アセナフチレン付加物）とシクロペンタジエンとの付加物などが挙げられる。
【０１１４】
また、テトラシクロ［４．４．０．１2，5．１7，10］ドデカ−３−エン誘導体、ペンタシクロ［６．５．１．１3，6．０2，7．０9，13］ペンタデカ−４−エン及びその誘導体、ペンタシクロ［７．４．０．１2，5．１9，12．０8，13］ペンタデカ−３−エン及びその誘導体、ペンタシクロ［６．５．１．１3，6．０2，7．０9，13］ペンタデカ−４，１０−ジエン化合物、ペンタシクロ［８．４．０．１2，5．１9，12．０8，13］ヘキサデカ−３−エン及びその誘導体、ペンタシクロ［６．６．１．１3，6．０2，7．０9，14］ヘキサデカ−４−エン及びその誘導体、ヘキサシクロ［６．６．１．１3，6．１10，13．０2，7．０9，14］ヘプタデカ−４−エン及びその誘導体、ヘプタシクロ［８．７．０．１2，9．１4，7．１11，17．０3，8．０12，16］エイコサ−５−エン及びその誘導体、ヘプタシクロ［８．７．０．１3，6．１10，17．１12，15．０2，7．０11，16］エイコサ−４−エン及びその誘導体、ヘプタシクロ［８．８．０．１2，9．１4，7．１11，18．０3，8．０12，17］ヘンエイコサ−５−エン及びその誘導体、オクタシクロ［８．８．０．１2，9．１4，7．１11，18．１13，16．０3，8．０12，17］ドコサ−５−エン及びその誘導体、ノナシクロ［１０．９．１．１4，7．１13，20．１15，18．０2，10．０3，8．０12，21．０14，19］ペンタコサ−５−エン及びその誘導体、ノナシクロ［１０．１０．１．１5，8．１14，21．１16，19．０2，11．０4，9．０13，22．０15，20］ヘキサコサ−６−エン及びその誘導体などが挙げられる。
【０１１５】
本発明で使用することのできる前記一般式（１）または一般式（２）で表される環状オレフィンの具体例は、上述したごとくであるが、より具体的なこれらの化合物の構造については、特開平７−１４５２１３号公報の段落番号〔００３２〕〜同〔００５４〕に示されており、本発明においても、同公報に例示されるものを環状オレフィンとして使用することができる。
【０１１６】
上記のような一般式（１）または一般式（２）で表される環状オレフィンの製造方法としては、例えば、シクロペンタジエンと、対応する構造を有するオレフィン類とのディールス・アルダー反応を挙げることができる。
【０１１７】
これらの環状オレフィンは、単独でも、あるいは２種以上組み合わせても用いることができる。
【０１１８】
本発明で用いられる環状オレフィンからなる処理前重合体は、前記一般式（１）または一般式（２）で表される環状オレフィンを用いて、例えば、特開昭６０−１６８７０８号、同６１−１２０８１６号、同６１−１１５９１２号、同６１−１１５９１６号、同６１−２７１３０８号、同６１−２７２２１６号、同６２−２５２４０６号及び同６２−２５２４０７号などの公報において提案された方法に従い、適宜、条件を選択することにより製造することができる。
【０１１９】
そのうち、炭素原子数が２〜２０のα−オレフィン・環状オレフィンランダム共重合体は、α−オレフィンから誘導される構成単位を、通常は５〜９５モル％、好ましくは２０〜８０モル％の量で、環状オレフィンから誘導される構成単位を、通常は５〜９５モル％、好ましくは２０〜８０モル％の量で含有している。なおα−オレフィン及び環状オレフィンの組成比は、13Ｃ−ＮＭＲによって測定される。
【０１２０】
ここで、α−オレフィン・環状オレフィンランダム共重合体を構成する炭素原子数が２〜２０のα−オレフィンについて説明する。
【０１２１】
α−オレフィンとしては、直鎖状でも分岐状でもよく、エチレン、プロピレン、ブタ−１−エン、ペンタ−１−エン、ヘキサ−１−エン、オクタ−１−エン、デカ−１−エン、ドデカ−１−エン、テトラデカ−１−エン、ヘキサデカ−１−エン、オクタデカ−１−エン、エイコサ−１−エンなどの炭素原子数が２〜２０の直鎖状α−オレフィン；３−メチルブタ−１−エン、３−メチルペンタ−１−エン、３−エチルペンタ−１−エン、４−メチルペンタ−１−エン、４−メチルヘキサ−１−エン、４，４−ジメチルヘキサ−１−エン、４，４−ジメチルペンタ−１−エン、４−エチルヘキサ−１−エン、３−エチルヘキサ−１−エンなどの炭素原子数が４〜２０の分岐状α−オレフィンなどが挙げられる。これらのなかでは、炭素原子数が２〜４の直鎖状α−オレフィンが好ましく、エチレンが特に好ましい。このような直鎖状または分岐状のα−オレフィンは、１種単独でまたは２種以上組合わせて用いることができる。
【０１２２】
このα−オレフィン・環状オレフィンランダム共重合体では、上記のような炭素原子数が２〜２０のα−オレフィンから誘導される構成単位と環状オレフィンから誘導される構成単位とが、ランダムに配列して結合し、実質的に線状構造を有している。この共重合体が実質的に線状であって、実質的にゲル状架橋構造を有していないことは、この共重合体が有機溶媒に溶融した際に、その溶液に不溶分が含まれていないことにより確認することができる。例えば、極限粘度［η］を測定する際に、この共重合体が１３５℃のデカリンに完全に溶融することにより確認することができる。
【０１２３】
本発明で用いられるα−オレフィン・環状オレフィンランダム共重合体において、上記一般式（１）または一般式（２）で表される環状オレフィンの少なくとも一部は、下記一般式（３）または一般式（４）で示される繰り返し単位を構成していると考えられる。
【０１２４】
【化１９】
2005215260.tif 000020
【０１２５】
上記一般式（３）において、ｎ、ｍ、ｑ、Ｒ1〜Ｒ18ならびにＲa及びＲbは、前記一般式（１）におけるそれぞれと同義である。
【０１２６】
【化２０】
2005215260.tif 000021
【０１２７】
上記一般式（４）において、ｎ、ｍ、ｐ、ｑ及びＲ1〜Ｒ19は、前記一般式（２）におけるそれぞれと同義である。
【０１２８】
また、本発明に係るα−オレフィン・環状オレフィンランダム共重合体は、必要に応じ、本発明の目的効果を損なわない範囲内で、他の共重合可能なモノマーから誘導される構成単位を有していてもよい。
【０１２９】
このような他のモノマーとしては、上記のような炭素原子数が２〜２０のα−オレフィンまたは環状オレフィン以外のオレフィンを挙げることができ、具体的には、シクロブテン、シクロペンテン、シクロヘキセン、３，４−ジメチルシクロペンテン、３−メチルシクロヘキセン、２−（２−メチルブチル）シクロヘキサ−１−エン及びシクロオクテン、３ａ，５，６，７ａ−テトラヒドロ−４，７−メタノ−１Ｈ−インデンなどのシクロオレフィン、ヘキサ−１，４−ジエン、４−メチル−１，４−ヘキサジエン、５−メチルヘキサ−１，４−ジエン、オクタ−１，７−ジエン、ジシクロペンタジエン及び５−ビニル−２−ノルボルネンなどの非共役ジエン類を挙げることができる。
【０１３０】
α−オレフィン・環状オレフィンランダム共重合体において、上記のような他のモノマーから誘導される構成単位を含有させる場合には、通常、２０モル％以下であり、１０モル％以下の量とすることが好ましい。
【０１３１】
本発明で用いられるα−オレフィン・環状オレフィンランダム共重合体は、炭素原子数が２〜２０のα−オレフィンと前記一般式（１）または一般式（２）で表される環状オレフィンとを用いて、前述の公報に開示された製造方法により製造することができる。これらのうちでも、この共重合反応を、炭化水素溶媒中で行い、この炭化水素溶媒に可溶性のバナジウム化合物及び有機アルミニウム化合物から形成される触媒を用いる製造方法が好ましい。
【０１３２】
また、この共重合反応では、固体状の周期律表４族のメタロセン系触媒を用いることもできる。ここで固体状の周期律表４族のメタロセン系触媒とは、シクロペンタジエニル骨格を有する配位子を含む遷移金属化合物と、有機アルミニウムオキシ化合物と、必要により配合される有機アルミニウム化合物とからなる触媒である。ここで周期律表４族の遷移金属としては、例えば、ジルコニウム、チタンまたはハフニウムが挙げられ、これらの遷移金属が少なくとも１個のシクロペンタジエニル骨格を含む配位子を有している触媒である。シクロペンタジエニル骨格を含む配位子の例としては、シクロペンタジエニル基、インデニル基、テトラヒドロインデニル基、フロオレニル基を挙げることができる。ここで、シクロペンタジエニル基にはアルキル基が置換していてもよい。これらの基は、アルキレン基などの他の基を介して結合していてもよい。また、シクロペンタジエニル骨格を含む配位子以外の配位子の例としては、アルキル基、シクロアルキル基、アリール基、アラルキル基等が挙げられる。
【０１３３】
また、有機アルミニウムオキシ化合物及び有機アルミニウム化合物は、通常ポリオレフィン類の製造に使用されるものを用いることができる。このような固体状の周期律表４族のメタロセン系触媒については、例えば、特開昭６１−２２１２０６号、同６４−１０６号及び同２−１７３１１２号公報等に記載されているものを使用することができる。
【０１３４】
本発明において、水素添加処理の処理前重合体として用いられるグラフト変性物は、上記のα−オレフィン・環状オレフィンランダム共重合体のグラフト変性物である。
【０１３５】
ここで用いられる変性剤としては、通常不飽和カルボン酸類が挙げられ、具体的には、（メタ）アクリル酸、マレイン酸、フマル酸、テトラヒドロフタル酸、イタコン酸、シトラコン酸、クロトン酸、イソクロトン酸、エンドシス−ビシクロ［２．２．１］ヘプト−５−エン−２，３−ジカルボン酸（ナジック酸（登録商標））などの不飽和カルボン酸、更にこれら不飽和カルボン酸の誘導体例えば不飽和カルボン酸無水物、不飽和カルボン酸ハライド、不飽和カルボン酸アミド、不飽和カルボン酸イミド、不飽和カルボン酸のエステル化合物などが例示される。
【０１３６】
不飽和カルボン酸の誘導体としては、より具体的に、無水マレイン酸、無水シトラコン酸、塩化マレイル、マレイミド、マレイン酸モノメチル、マレイン酸ジメチル、グリシジルマレエートなどが挙げられる。
【０１３７】
これらの中では、α，β−不飽和ジカルボン酸及びα，β−不飽和ジカルボン酸無水物、例えば、マレイン酸、ナジック酸（登録商標）及びこれら酸の無水物が好ましく用いられる。これらの変性剤は、２種以上組合わせて用いることもできる。
【０１３８】
このようなα−オレフィン・環状オレフィンランダム共重合体のグラフト変性物は、所望の変性率になるように、変性剤をこの共重合体に配合してグラフト重合させ製造することもできるし、予め高変性率の変性物を調製し、次いでこの変性物と未変性のエチレン・環状オレフィンランダム共重合体とを所望の変性率になるように混合することにより製造することもできる。
【０１３９】
α−オレフィン・環状オレフィンランダム共重合体と変性剤とからグラフト変性物を得るには、従来公知のポリマー変性方法を広く適用することができる。例えば、溶融状態にあるエチレン・環状オレフィンランダム共重合体に変性剤を添加してグラフト重合（反応）させる方法、あるいはエチレン・環状オレフィンランダム共重合体の溶媒溶液に変性剤を添加してグラフト反応させる方法などによりグラフト変性物を得ることができる。
【０１４０】
このようなグラフト反応は、通常６０〜３５０℃の温度で行われる。また、グラフト反応は、有機過酸化物及びアゾ化合物などのラジカル開始剤の共存下に行うことができる。
【０１４１】
本発明では、水素添加処理の処理前重合体として、上記のようなα−オレフィン・環状オレフィンランダム共重合体、及びそのグラフト変性物のいずれかを単独で用いることができ、また同じグループの２種以上や、異なる２以上のグループを組み合わせて用いることもできる。
【０１４２】
本発明に係る環状オレフィン系重合体は、ＤＳＣで測定（昇温速度１０℃／ｍｉｎ）したガラス転移温度（Ｔｇ）が、６０〜２３０℃であることが好ましく、更には、７０〜２１０℃であることが好ましい。
【０１４３】
また、環状オレフィン系重合体は、非晶性または低結晶性であり、Ｘ線回折法によって測定される結晶化度が、通常２０％以下であり、好ましくは１０％以下、更に好ましくは２％以下である。
【０１４４】
１３５℃のデカリン中で測定される極限粘度［η］は、好ましくは０．０１〜２０ｄｌ／ｇであり、より好ましくは０．０５〜１０ｄｌ／ｇ、更に好ましくは０．０８〜５ｄｌ／ｇである。
【０１４５】
軟化点は、サーモメカニカルアナライザーで測定した軟化点（ＴＭＡ）として、通常３０℃以上であり、好ましくは７０℃以上、より好ましくは８０℃以上、更に好ましくは９０〜２５０℃、特に好ましくは１００〜２００℃である。ここで、軟化点の測定は、デュポン社製  Ｔｈｅｒｍｏ  Ｍｅｃｈａｎｉｃａｌ  Ａｎａｌｙｚｅｒを用いて、厚さ１ｍｍのシートの熱変形挙動により行った。すなわちシート上に荷重４９ｇをかけた石英製針を乗せ、５℃／ｍｉｎの速度で昇温し、針がシート中に０．６３５ｍｍ侵入した温度を軟化点（ＴＭＡ）とした。
【０１４６】
上記の環状オレフィン系重合体のなかでは、α−オレフィン・環状オレフィンランダム共重合体を水添処理して得られ、軟化点（ＴＭＡ）が８０℃以上であり、かつ極限粘度［η］が０．０５〜１０ｄｌ／ｇであるものが好ましい。
【０１４７】
本発明における水添処理は、前記した処理前重合体を、環状飽和炭化水素を主成分とする溶媒中で、水素添加触媒の存在下に、水素添加することが好ましい。処理前重合体の溶剤としては、シクロヘキサン、ｎ−ヘキサン、デカリン、シクロヘプタン、シクロペンタン、ｎ−ヘプタン、ｎ−オクタンなどが挙げられる。これらは１種単独で、或いは２種以上混合して用いることができる。
【０１４８】
これらの中では、シクロヘキサン、ｎ−ヘキサンが好ましく、特に、シクロヘキサンを５０質量％以上含有する溶剤が好ましい。
【０１４９】
水素添加触媒金属としては、例えば、Ｐｔ、Ｒｈ、Ｐｄ、Ｃｕ、Ｙ、Ｆｅ、Ｒｕ、Ｗ、Ｚｎなどが挙げられる。好ましくは、ラニーニッケル、活性炭担持パラジウム、ウィルキンソン錯体が用いられる。
【０１５０】
水素添加の方法は、例えば、処理前重合体を１〜３０質量％、好ましくは３〜２０質量％溶融した前記水素添加用の溶媒に、この重合体に対して０．５〜１０質量％の濃度の触媒（金属として）を加え、反応温度２０〜２００℃、好ましくは４０〜１２０℃、水素分圧０．１〜２０ＭＰａ、好ましくは０．５〜１０ＭＰａにおいて行う。反応時間は、要求される色相の改善度の応じて適宜選ばれるが、通常、５分〜１２時間、好ましくは５分〜６時間の間で選ばれる。反応後、触媒は濾過などにより除去される。
【０１５１】
本発明の光学素子を形成する上記説明した環状オレフィン樹脂中は、本発明に係る前記一般式〔Ｉ〕〜一般式〔Ｖ〕で表される酸化防止剤の少なくとも１種を含有することが１つの特徴である。
【０１５２】
以下、本発明に係る一般式〔Ｉ〕〜一般式〔Ｖ〕で表される酸化防止剤について、その詳細を説明する。
【０１５３】
はじめに、前記一般式〔Ｉ〕で表される酸化防止剤について説明する。
【０１５４】
前記一般式〔Ｉ〕において、Ｒ10及びＲ11は各々アルキル基を表す。Ｒ12はアルキル基、−ＮＨＲ13、−ＳＲ13（Ｒ13は一価の有機基を表す。）または−ＣＯＯＲ14（Ｒ14は水素原子または一価の有機基を表す。）を表す。ｎ１は０〜３の整数を表す。
【０１５５】
一般式〔Ｉ〕においてＲ10およびＲ11で表されるアルキル基として、好ましくは炭素原子数１〜１２個のアルキル基であり、更に好ましくは炭素原子数３〜８個のα位が分岐のアルキル基であり、特に好ましくはｔ−ブチル基、またはｔ−ペンチル基である。
【０１５６】
Ｒ12で表されるアルキル基は、直鎖でも分岐のものでもよく、例えばメチル基、エチル基、プロピル基、ブチル基、オクチル基、オクタデシル基等である。このアルキル基が置換基を有する場合、置換基としては、例えばハロゲン原子、ヒドロキシル基、ニトロ基、シアノ基、アリール基、アミノ基、アルコキシカルボニル基、アリールオキシカルボニル基、カルバモイル基、複素環基等が挙げられる。
【０１５７】
Ｒ12で表される−ＮＨＲ13、−ＳＲ13（Ｒ13は一価の有機基を表す。）または−ＣＯＯＲ14（Ｒ14は水素原子または一価の有機基を表す。）における、Ｒ13およびＲ14で表される一価の置換基としては、例えばアルキル基、アリール基、シクロアルキル基、複素環基等が挙げられる。これらの有機基が置換基を有する場合、この置換基としては、例えばハロゲン原子、ヒドロキシル基、ニトロ基、シアノ基、アミノ基、アルキル基、アリール基、アルケニル基、アシルオキシ基などが挙げられる。
【０１５８】
本発明において一般式〔Ｉ〕で表される化合物の中で好ましいのは下記の一般式〔Ｉ′〕で表される化合物である。
【０１５９】
【化２１】
2005215260.tif 000022
【０１６０】
式中、Ｒ15およびＲ16は、各々、炭素原子数３〜８個の直鎖または分岐のアルキル基を表し、特にｔ−ブチル基、ｔ−ペンチル基等が好ましい。Ｒｋはｋ価の有機基を表す。ｋは１〜６の整数を表す。
【０１６１】
Ｒｋで表されるｋ価の有機基としては、例えばアルキル基、アルケニル基、多価不飽和炭化水素基（エチレン、トリメチレン、プロピレン、ヘキサメチレン、２−クロロトリメチレン、プロパン−トリ−イル基、ネオペンタン−テトラ−イル基等）、脂環式炭化水素基（シクロプロピル、シクロヘキシル、シクロヘキセニル基等）、アリール基（フェニル基等）、アリーレン基（１，２−、１，３−または１，４−フェニレン基、３，５−ジメチル−１，４−フェニレン基、２−ｔ−ブチル−１，４−フェニレン基、２−クロロ−１，４−フェニレン基、ナフチレン基等）、１，３，５−三置換ベンゼン基が挙げられる。
【０１６２】
Ｒｋは、更に上記の基以外に、上記基のうち任意の基を−Ｏ−、−Ｓ−、−ＳＯ2−基を介して結合したｋ価の有機基を包含する。
【０１６３】
Ｒｋは、更に好ましくは、２，４−ジ−ｔ−ブチルフェニル基、２，４−ジ−ｔ−ペンチルフェニル基、ｐ−オクチルフェニル基、ｐ−ドデシルフェニル基、３，５−ジ−ｔ−ブチル−４−ヒドロキシフェニル基、３，５−ジ−ｔ−ペンチル−４−ヒドロキシフェニル基である。
【０１６４】
ｋは好ましくは、１〜４の整数である。
【０１６５】
以下に一般式〔Ｉ〕で表される具体的化合物を挙げるが、本発明はこれらに限定されない。
【０１６６】
【化２２】
2005215260.tif 000023
【０１６７】
【化２３】
2005215260.tif 000024
【０１６８】
次に、前記一般式〔II〕で表される酸化防止剤について説明する。
【０１６９】
一般式〔II〕において、Ｒ21は水素原子、ヒドロキシル基、オキシラジカル基、−ＳＯＲ27、−ＳＯ2Ｒ27（Ｒ27はアルキル基またはアリール基を表す。）、アルキル基、アルケニル基、アルキニル基または−ＣＯＲ28（Ｒ28は水素原子または一価の有機基を表す。）を表す。Ｒ22、Ｒ23及びＲ24は各々アルキル基を表す。Ｒ25及びＲ26は各々、水素原子または−ＯＣＯＲ29（Ｒ29は一価の有機基を表す。）を表す。また、Ｒ23とＲ24は共同して複素環を形成してもよい。ｎ２は０〜４の整数を表す。
【０１７０】
一般式〔II〕において、Ｒ21で表されるアルキル基として好ましくは、炭素原子数１〜１２個のアルキル基であり、アルケニル基およびアルキニル基の好ましくは炭素原子数２〜４個のアルケニル基およびアルキニル基であり、Ｒ21の好ましい基としては、水素原子、アルキル基、アルケニル基、アルキニル基および−ＣＯＲ28である。Ｒ28で表される一価の有機基は、例えばアルキル基、アルケニル基、アルキニル基、アリール基等である。
【０１７１】
Ｒ22、Ｒ23およびＲ24で表されるアルキル基として好ましくは、炭素原子数１〜５個の直鎖または分岐のアルキル基であり、特に好ましくはメチル基である。
【０１７２】
Ｒ25およびＲ26において、Ｒ29で表される１価の有機基は、例えば、アルキル基、アルケニル基、アルキニル基、アリール基、アルキルアミノ基、アリールアミノ基等である。Ｒ23およびＲ24が共同して形成する複素環としては、例えば、
【０１７３】
【化２４】
2005215260.tif 000025
【０１７４】
などが挙げられる。ここにおいて、Ｒａは水素原子、アルキル基、シクロアルキル基またはフェニル基を表す。
【０１７５】
本発明において、一般式〔II〕で表される化合物の中で好ましいものは下記一般式〔II′〕で表されるものである。
【０１７６】
【化２５】
2005215260.tif 000026
【０１７７】
式中、Ｒｂはアルキル基、アルケニル基、アルキニル基またはアシル基を表す。
【０１７８】
Ｒｂの更に好ましい基としては、メチル基、エチル基、ビニル基、アリル基、プロピニル基、ベンジル基、アセチル基、プロピオニル基、アクリロイル基、メタクリロイル基、クロトノイル基である。
【０１７９】
以下に一般式〔II〕で表される具体的化合物を挙げるが、本発明はこれらに限定されない。
【０１８０】
【化２６】
2005215260.tif 000027
【０１８１】
【化２７】
2005215260.tif 000028
【０１８２】
次に、前記一般式〔III〕で表される酸化防止剤について説明する。
【０１８３】
一般式〔III〕において、Ｒ31はアルキル基又はトリアルキルシリル基を表すが、一般式〔III〕において、Ｒ31の例としては、アルキル基（例えば、メチル、エチル、オクチル、ラウリル等）又はトリアルキルシリル基（例えば、ジメチルプロピルシリル基等）が挙げられる。
【０１８４】
一般式〔III〕において、Ｒ32、Ｒ33、Ｒ34、Ｒ35及びＲ36は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基又はスルホンアミド基を表す。一般式〔III〕において、Ｒ32、Ｒ33、Ｒ34、Ｒ35及びＲ36の例としては各々、水素原子、アルキル基（例えば、メチル、エチル、オクチル、ラウリル等）、アルコキシ基（例えば、メトキシ、エトキシ、ブチルオキシ、オクチルオキシ等）、アリール基（例えば、フェニル、ナフチル等）、アリールオキシ基（例えば、フェノキシ、ナフトキシ等）、アルケニル基（例えば、オクテニル等）、アルケニルオキシ基（例えば、オクテニルオキシ等）、アシルアミノ基（例えば、アセチルアミノ、パルミトイルアミノ、ベンゾイルアミノ等）、ハロゲン原子（例えば、塩素、臭素等）、アルキルチオ基（例えば、オクチルチオ、ラウリルチオ等）、アリールチオ基（例えば、フェニルチオ）、アルコキシカルボニル基（例えば、メトキシカルボニル、エトキシカルボニル、ヘキサデシルオキシカルボニル等）、アシルオキシ基（例えば、アセチルオキシ、ベンゾイルオキシ等）、アシル基（例えば、アセチル、バレリル、ステアロイル、ベンゾイル等）、スルホンアミド基（例えば、オクチルスルホンアミド、ラウリルスルホンアミド等）が挙げられる。
【０１８５】
また、Ｒ３１〜Ｒ３６のいちの二つの基が連結して５〜６員環（例えば、インダン、スピロインダン、クロマン、スピロクロマン環等）を形成してもよい。
【０１８６】
一般式〔III〕において、Ｒ33、Ｒ35はアルコキシ基でないことが好ましい。
【０１８７】
一般式〔III〕において好ましい化合物は、下記一般式〔IIIＡ〕または一般式〔IIIＢ〕で表される化合物である。
【０１８８】
【化２８】
2005215260.tif 000029
【０１８９】
上記一般式〔IIIＡ〕において、Ｒ37〜Ｒ40はそれぞれアルキル基を表す。
【０１９０】
【化２９】
2005215260.tif 000030
【０１９１】
上記一般式〔IIIＢ〕において、Ｒ31′〜Ｒ38′はそれぞれアルキル基を表す。
【０１９２】
以下に、一般式〔III〕で表される具体的化合物を挙げるが、本発明はこれらに限定されない。
【０１９３】
【化３０】
2005215260.tif 000031
【０１９４】
【化３１】
2005215260.tif 000032
【０１９５】
次に、前記一般式〔IV〕で表される化合物について説明する。
【０１９６】
一般式〔IV〕において、Ｒ41〜Ｒ45は各々、水素原子、アルキル基、アルコキシ基、アリール基、アリールオキシ基、アルケニル基、アルケニルオキシ基、アシルアミノ基、ハロゲン原子、アルキルチオ基、アリールチオ基、アルコキシカルボニル基、アシルオキシ基、アシル基又はスルホンアミド基を表す。一般式〔IV〕において、Ｒ41、Ｒ42、Ｒ43及びＲ44の例としては各々、水素原子、アルキル基（例えば、メチル、エチル、オクチル、ラウリル等）、アルコキシ基（例えば、メトキシ、エトキシ、ブチルオキシ、オクチルオキシ等）、アリール基（例えば、フェニル、ナフチル等）、アリールオキシ基（例えば、フェノキシ、ナフトキシ等）、アルケニル基（例えば、オクテニル等）、アルケニルオキシ基（例えば、オクテニルオキシ等）、アシルアミノ基（例えば、アセチルアミノ、パルミトイルアミノ、ベンゾイルアミノ等）、ハロゲン原子（例えば、塩素、臭素等）、アルキルチオ基（例えば、オクチルチオ、ラウリルチオ等）、アリールチオ基（例えば、フェニルチオ）、アルコキシカルボニル基（例えば、メトキシカルボニル、エトキシカルボニル、ヘキサデシルオキシカルボニル等）、アシルオキシ基（例えば、アセチルオキシ、ベンゾイルオキシ等）、アシル基（例えば、アセチル、バレリル、ステアロイル、ベンゾイル等）、スルホンアミド基（例えば、オクチルスルホンアミド、ラウリルスルホンアミド等）等が挙げられる。
【０１９７】
一般式〔IV〕において、Ｒ41及びＲ44が同時にアルキル基であることはない。
【０１９８】
一般式〔IV〕において好ましい化合物は、下記一般式〔IVＡ〕で表される化合物である。
【０１９９】
【化３２】
2005215260.tif 000033
【０２００】
上記一般式〔IVＡ〕において、Ｒ41′〜Ｒ43′はそれぞれアルキル基を表す。
【０２０１】
更に好ましい化合物は、下記一般式〔IVＢ〕で表される化合物である。
【０２０２】
【化３３】
2005215260.tif 000034
【０２０３】
上記一般式〔IVＢ〕において、Ｒ44′〜Ｒ47′はそれぞれアルキル基を表し、Ｊは分岐鎖を有してもよいアルキレン基を表す。
【０２０４】
以下に、一般式〔IV〕で表される化合物の代表的具体例を示すが、本発明はこれらに限定されるものではない。
【０２０５】
【化３４】
2005215260.tif 000035
【０２０６】
【化３５】
2005215260.tif 000036
【０２０７】
【化３６】
2005215260.tif 000037
【０２０８】
【化３７】
2005215260.tif 000038
【０２０９】
次に、前記一般式〔Ｖ〕で表される化合物について説明する。
【０２１０】
一般式〔Ｖ〕において、Ｒ53はアリール基または複素環基を表し、Ｚ54及びＺ55はそれぞれ炭素数１〜３のアルキレン基を表す。但し、Ｚ54及びＺ55で表されるアルキレン基の炭素数の総和は３〜６である。Ａは、酸素原子、Ｎ−Ｚ56、Ｓ（Ｏ）n5を表し、Ｚ56はアルキル基またはアリール基を表す。ｎ５は０〜２の整数を表す。
【０２１１】
Ｒ53で表されるアリール基としては例えば、フェニル基、１−ナフチル基等が挙げられ、これらのアリール基には置換基を有しても良い。
【０２１２】
Ｒ53で表される複素環基としては、例えば２−フリル基、２−チエニル基等が挙げられる。
【０２１３】
Ｚ54及びＺ55はそれぞれ炭素数１〜３のアルキレン基を表すが、Ｚ54及びＺ55で表されるアルキレン基の総和は３〜６である。
【０２１４】
Ａは、酸素原子、Ｎ−Ｚ56、Ｓ（Ｏ）n5を表すが、好ましくはＳ（Ｏ）n5である。また、Ｚ56で表されるアルキル基としては、例えば、炭素数１〜２４の直鎖又は分岐のアルキル基を表し、またアルール基としては、例えば、フェニル基を表し、これらの各基は更に置換基を有していてもよい。
【０２１５】
ｎ５は０〜２の整数を表し、好ましくは２である。
【０２１６】
以下、一般式〔Ｖ〕で表される酸化防止剤の具体例を示すが、本発明はこれらに限定されない。
【０２１７】
【化３８】
2005215260.tif 000039
【０２１８】
【化３９】
2005215260.tif 000040
【０２１９】
【化４０】
2005215260.tif 000041
【０２２０】
【化４１】
2005215260.tif 000042
【０２２１】
【化４２】
2005215260.tif 000043
【０２２２】
【化４３】
2005215260.tif 000044
【０２２３】
【化４４】
2005215260.tif 000045
【０２２４】
本発明において、上記説明した各酸化防止剤は、環状オレフィン系重合体１００質量部に対して、０．１〜１０質量部の範囲で添加することが好ましい。酸化防止剤の添加量が０．１質量部未満である場合、白濁や屈折率の変動を効果的に抑制できない。一方、酸化防止剤の添加量が１０質量部を超える場合、環状オレフィン樹脂の光透過率が低くなり、光ピックアップ装置への適用が困難となる。なお、酸化防止剤の添加量は、環状オレフィン系重合体１００質量部に対して０．５〜５質量部が更に好ましく、１〜３質量部が特に好ましい。
【０２２５】
上述のように本発明に係る酸化防止剤を添加することで、光学素子が、例えば、４００ｎｍといった短波長の光を照射されることに伴なう白濁や屈折率の変動を防止してプラスチック製光学素子の寿命を延ばすことができる。
【０２２６】
本発明に係る環状オレフィン樹脂には、上記説明した本発明に係る酸化防止剤の他、従来公知の酸化防止剤を本発明の目的効果を損なわない範囲で使用することができ、また、界面活性剤等や、必要に応じて可塑剤等が添加される。
【０２２７】
界面活性剤とは、同一分子中に親水基と疎水基とを有する化合物であり、界面活性剤は環状オレフィン樹脂表面への水分の付着や上記表面からの水分の蒸発の速度を調節することで、環状オレフィン樹脂の白濁を防止する。
【０２２８】
界面活性剤の親水基としては、具体的には、ヒドロキシ基、炭素数１以上のヒドロキシアルキル基、ヒドロキシル基、カルボニル基、エステル基、アミノ基、アミド基、アンモニウム塩、チオール、スルホン酸塩、リン酸塩、ポリアルキレングリコール基などが挙げらる。ここで、アミノ基は１級、２級、３級のいずれであってもよい。界面活性剤の疎水基としては、具体的に炭素数６以上のアルキル基、炭素数６以上のアルキル基を有するシリル基、炭素数６以上のフルオロアルキル基などが挙げられる。ここで、炭素数６以上のアルキル基は置換基として芳香環を有していてもよい。アルキル基としては、具体的にヘキシル、ヘプチル、オクチル、ノニル、デシル、ウンデセニル、ドデシル、トリデシル、テトラデシル、ミリスチル、ステアリル、ラウリル、パルミチル、シクロヘキシルなどが挙げられる。芳香環としてはフェニル基などが挙げられる。この界面活性剤は、上記のような親水基と疎水基とをそれぞれ同一分子中に少なくとも１個ずつ有していればよく、各基を２個以上有していてもよい。
【０２２９】
このような界面活性剤としては、より具体的には、例えば、ミリスチルジエタノールアミン、２−ヒドロキシエチル−２−ヒドロキシドデシルアミン、２−ヒドロキシエチル−２−ヒドロキシトリデシルアミン、２−ヒドロキシエチル−２−ヒドロキシテトラデシルアミン、ペンタエリスリトールモノステアレート、ペンタエリスリトールジステアレート、ペンタエリスリトールトリステアレート、ジ−２−ヒドロキシエチル−２−ヒドロキシドデシルアミン、アルキル（炭素数８〜１８）ベンジルジメチルアンモニウムクロライド、エチレンビスアルキル（炭素数８〜１８）アミド、ステアリルジエタノールアミド、ラウリルジエタノールアミド、ミリスチルジエタノールアミド、パルミチルジエタノールアミド、などが挙げられる。これらのうちでも、ヒドロキシアルキル基を有するアミン化合物またはアミド化合物が好ましく用いられる。本発明では、これら化合物を２種以上組合わせて用いてもよい。
【０２３０】
界面活性剤は、環状オレフィン系重合体１００質量部に対し、０．０１〜１０質量部の範囲で添加することが好ましい。界面活性剤の添加量が０．０１質量部未満である場合、温度、湿度の変動に伴なう環状オレフィン樹脂の白濁を効果的に抑えることができない。一方、添加量が１０質量部を超える場合、環状オレフィン樹脂の光透過率が低くなり、光ピックアップ装置への適用が困難となる。界面活性剤の添加量は環状オレフィン系重合体１００質量部に対して０．０５〜５質量部とすることがより好ましく、０．３〜３質量部とすることが特に好ましい。
【０２３１】
可塑剤は環状オレフィン樹脂のメルトインデックスを調節するため、必要に応じて添加される。可塑剤としては、例えば、アジピン酸ビス（２−エチルヘキシル）、アジピン酸ビス（２−ブトキシエチル）、アゼライン酸ビス（２−エチルヘキシル）、ジプロピレングリコールジベンゾエート、クエン酸トリ−ｎ−ブチル、クエン酸トリ−ｎ−ブチルアセチル、エポキシ化大豆油、２−エチルヘキシルエポキシ化トール油、塩素化パラフィン、リン酸トリ−２−エチルヘキシル、リン酸トリクレジル、リン酸−ｔ−ブチルフェニル、リン酸トリ−２−エチルヘキシルジフェニル、フタル酸ジブチル、フタル酸ジイソヘキシル、フタル酸ジヘプチル、フタル酸ジノニル、フタル酸ジウンデシル、フタル酸ジ−２−エチルヘキシル、フタル酸ジイソノニル、フタル酸ジイソデシル、フタル酸ジトリデシル、フタル酸ブチルベンジル、フタル酸ジシクロヘキシル、セバシン酸ジ−２−エチルヘキシル、トリメリット酸トリ−２−エチルヘキシル、Ｓａｎｔｉｃｉｚｅｒ  ２７８、Ｐａｒａｐｌｅｘ  Ｇ４０、Ｄｒａｐｅｘ  ３３４Ｆ、Ｐｌａｓｔｏｌｅｉｎ  ９７２０、Ｍｅｓａｍｏｌｌ、ＤＮＯＤＰ−６１０、ＨＢ−４０等の公知のものが適用可能である。可塑剤の選定及び添加量の決定は、環状オレフィンの透過性や環境変化に対する耐性を損なわないことを条件に適宜行なわれる。
【０２３２】
このような環状オレフィン系樹脂は、透明性、低複屈折性、耐熱性、耐熱老化性、耐薬品性、耐溶剤性、誘電特性、種々の機械的特性、精密成形性、防湿性（低吸水性）に優れている。特に本発明に係る環状オレフィン系樹脂は、嵩高い環状オレフィンから導かれる構成単位と、同一分子中に親水基と疎水基とを有する界面活性剤とを特定割合で含有しており、高温や高湿度といった環境から常温常湿度へと環境変化した場合などにおいても優れた透明性を保持することができる。
【０２３３】
本発明においては、環状オレフィン系重合体に更に他の樹脂を配合した樹脂組成物を必要に応じて添加することもできる。他の樹脂は、本発明の目的を損なわない範囲内で添加される。
【０２３４】
ここで、環状オレフィン系重合体に添加し得る他の樹脂を以下に例示する。
【０２３５】
（１）１個または２個の不飽和結合を有する炭化水素から誘導される重合体
例えば、ポリエチレン、ポリプロピレン、ポリメチルブタ−１−エン、ポリ４−メチルペンタ−１−エン、ポリブタ−１−エン及びポリスチレンなどのポリオレフィンが挙げられる。なおこれらのポリオレフィンは架橋構造を有していてもよい。
【０２３６】
（２）ハロゲン含有ビニル重合体
例えば、ポリ塩化ビニル、ポリ塩化ビニリデン、ポリフッ化ビニル、ポリクロロプレン、塩素化ゴムなどが挙げられる。
【０２３７】
（３）α，β−不飽和酸とその誘導体から誘導された重合体
例えば、ポリアクリレート、ポリメタクリレート、ポリアクリルアミド、ポリアクリロニトリル、または前記の重合体を構成するモノマーとの共重合体、例えばアクリロニトリル・ブタジエン・スチレン共重合体、アクリロニトリル・スチレン共重合体、アクリロニトリル・スチレン・アクリル酸エステル共重合体などが挙げられる。
【０２３８】
（４）不飽和アルコール及びアミン、または不飽和アルコールのアシル誘導体またはアセタールから誘導される重合体
例えば、ポリビニルアルコール、ポリ酢酸ビニル、ポリステアリン酸ビニル、ポリ安息香酸ビニル、ポリマレイン酸ビニル、ポリビニルブチラール、ポリアリルフタレート、ポリアリルメラミン、または前記重合体を構成するモノマーとの共重合体、例えばエチレン・酢酸ビニル共重合体などが挙げられる
（５）エポキシドから誘導される重合体
例えば、ポリエチレンオキシドまたはビスグリシジルエーテルから誘導された重合体などが挙げられる。
【０２３９】
（６）ポリアセタール
例えば、ポリオキシメチレン、ポリオキシエチレン、コモノマーとしてエチレンオキシドを含むようなポリオキシメチレンなどが挙げられる。
【０２４０】
（７）ポリフェニレンオキシド
（８）ポリカーボネート
（９）Ｓポリスルフォン
（１０）ポリウレタン及び尿素樹脂
（１１）ジアミン及びジカルボン酸及び／またはアミノカルボン酸、または相応するラクタムから誘導されたポリアミド及びコポリアミド
例えば、ナイロン６、ナイロン６６、ナイロン１１、ナイロン１２などが挙げられる。
【０２４１】
（１２）ジカルボン酸及びジアルコール及び／またはオキシカルボン酸、または相応するラクトンから誘導されたポリエステル
例えば、ポリエチレンテレフタレート、ポリブチレンテレフタレート、ポリ１，４−ジメチロール・シクロヘキサンテレフタレートなどが挙げられる。
【０２４２】
（１３）アルデヒドとフェノール、尿素またはメラミンから誘導された架橋構造を有した重合体
例えば、フェノール・ホルムアルデヒド樹脂、尿素・ホルムアルデヒド樹脂、メラミン・ホルムアルデヒド樹脂などが挙げられる。
【０２４３】
（１４）アルキッド樹脂
例えば、グリセリン・フタル酸樹脂などが挙げられる。
【０２４４】
（１５）飽和及び不飽和ジカルボン酸と多価アルコールとのコポリエステルから誘導され、架橋剤としてビニル化合物を使用して得られる不飽和ポリエステル樹脂ならびにハロゲン含有改質樹脂。
【０２４５】
（１６）天然重合体
例えば、セルロース、ゴム、蛋白質、あるいはそれらの誘導体例えば酢酸セルロース、プロピオン酸セルロース、セルロースエーテルなどが挙げられる。
【０２４６】
（１７）軟質重合体
例えば、環状オレフィン成分を含む軟質重合体、α−オレフィン系共重合体、α−オレフィン・ジエン系共重合体、芳香族ビニル系炭化水素・共役ジエン系軟質共重合体、イソブチレンまたはイソブチレン・共役ジエンからなる軟質重合体または共重合体等が挙げられる。
【０２４７】
環状オレフィン系重合体と、他の樹脂成分や添加剤等との混合方法としては、それ自体公知の方法が適用できる。例えば各成分を同時に混合する方法などである。
【０２４８】
上述の様にして調製された環状オレフィン樹脂は、温度２６０℃、荷重２．１６ｋｇで測定したメルトインデックス（ＭＩ）が３０〜６０ｇ／１０ｍｉｎであることが好ましい。ここで、ＭＩの測定方法は、ＡＳＴＭ  Ｄ１２３８に準拠する。ＭＩは、更に好ましくは４０〜６０ｇ／１０ｍｉｎである。
【０２４９】
ここで、上記ＭＩは、例えば、α−オレフィン、環状オレフィンの種類や、α−オレフィン及び環状オレフィンからそれぞれ誘導される構成単位の組成比の選定による結晶化度の制御、重合方法や重合条件の選定による分子量の制御や、可塑剤の添加といった公知の方法により、調節することができる。
【０２５０】
環状オレフィン樹脂のＭＩを上述で規定する範囲内とすることにより、射出成形等の方法で光学素子を成形する際、溶融した環状オレフィン樹脂は金型の後述する輪帯状レンズ面、回折輪帯、輪帯状凹部、輪帯状凸部に対応した部位の先端まで行き渡るので、高い精度で上記部位を形成することができる。よって、高い信頼性で媒体に光を照射したり媒体で反射した光を集光したりできる光学素子を作製することができる。
【０２５１】
また、上述の環状オレフィン樹脂は、水素添加処理によって色相が改善されているので、厚さ３ｍｍの成形体で分光光度計により測定した、４００ｎｍにおける光線透過率が８５％以上である。環状オレフィン樹脂の上記光線透過率は８７％以上とすることが更に好ましく、８９％以上とすることが特に好ましい。
【０２５２】
次いで、本発明のプラスチック製光学素子及び光ピックアップ装置について、図１及び図２を参照して説明する。
【０２５３】
図１は、本発明のプラスチック製光学素子を有する光ピックアップ装置の全体構成の一例を示す概略図である。また、図２は、本発明のプラスチック製光学素子（対物レンズ）の一例を示す側断面図である。
【０２５４】
図１において、本発明の光ピックアップ装置１は、波長６５０ｎｍの光を適用する現行のＤＶＤ（以下、現行ＤＶＤと表記）、波長４０５ｎｍの光を適用するいわゆる次世代の光ディスク（以下、次世代ＤＶＤと表記）の２種類の光情報記録媒体５について情報の再生、記録を行なう装置である。
【０２５５】
光ピックアップ装置１は、光源２から出射されるレーザ光（光）を、コリメータレンズ３、図２に記載の構成からなる対物レンズ（プラスチック製光学素子）１０といった単玉光学素子を通過させて、光軸４上で光情報記録媒体５の情報記録面６に集めて集光スポットを形成し、情報記録面６からの反射光を、偏向ビームスプリッタ７で取り込み、検出器８の受光面に再びビームスポットを形成するものである。
【０２５６】
光源２は、レーザダイオードを有して構成されており、公知の切り換え方法により、６５０ｎｍ、４０５ｎｍという２種類の波長の光を選択して出射できる構成となっている。
【０２５７】
コリメータレンズ３、対物レンズ（本発明のプラスチック製光学素子）１０、偏向ビームスプリッタ７により、光学素子ユニットを構成している。
【０２５８】
本発明に係る対物レンズ１０は、上述の環状オレフィン樹脂を射出成形で成形することにより作製される。対物レンズ１０は図２に示すように、両面非球面の単玉光学素子であり、その一方（光源側）の光学面１１上に、該光学面１１を通過する特定の波長光に対して予め定められた光路差を付与する光路差付与構造２０を有している。
【０２５９】
光路差付与構造２０は、光学面１１が光軸４を中心とした３つの輪帯状レンズ面（以下、内側から順に第１輪帯状レンズ面２１、第２輪帯状レンズ面２２、第３輪帯状レンズ面２３と言う）により構成され、該３つの輪帯状レンズ面２１〜２３のうち隣り合う輪帯状レンズ面２１〜２３は異なる屈折力を有している。
【０２６０】
第１輪帯状レンズ面２１と第３輪帯状レンズ面２３とは、同一の光学面１１上にあり、第２輪帯状レンズ面２２は、光学面１１から平行移動した面となっている。
【０２６１】
第１輪帯状レンズ面２１は、波長６５０ｎｍ、４０５ｎｍ両方の光を通過させ、第２輪帯状レンズ面２２は、現行ＤＶＤに対応した波長６５０ｎｍの光を通過させ、第３輪帯状レンズ面２３は、次世代ＤＶＤに対応した波長４０５ｎｍの光を通過させる。そして、各輪帯状レンズ面２１〜２３を通過した光は、情報記録面６の同じ位置に集光されるようになっている。
【０２６２】
なお、図２では、第１輪帯状レンズ面２１と第３輪帯状レンズ面２３とは同一光学面１１上に設けられているが、これら第１及び第３輪帯状レンズ面２１、２３とは同一光学面上に設けなくても良く、また、第２輪帯状レンズ面２２は、光学面１１から平行移動した面となっているが、特に平行移動した面でなくても良い。また、３つの輪帯状レンズ面２１〜２３は５つであっても良く、少なくとも３つ以上であれば良い。
【０２６３】
対物レンズ１０は、上述の環状オレフィン樹脂を適用しているので、溶融して金型に射出して成形する際、金型の第１輪帯状レンズ面２１、第２輪帯状レンズ面２２、第３輪帯状レンズ面２３の境界部分に対応する部分に確実に樹脂が行き渡っている。そのため、対物レンズ１０は光路差付与構造２０が高い精度で付与されている。
【０２６４】
こうして形成された光路差付与構造２０の作用により、対物レンズ１０は現行ＤＶＤ、次世代ＤＶＤといった複数種の光情報記録媒体５に対して、光源２で出射した光の情報記録面６への集光と、情報記録面６で反射した光の検出器８へ向けての集光を高い信頼性で行なうことができる。また、対物レンズ１０をなす環状オレフィン樹脂は８５％以上という高い光透過率を有しているため、上記集光は高い効率で行なうことができる。よって、光源２の消費電力を小さくすることができるので、光ピックアップ装置１全体の消費電力を軽減できる。
【０２６５】
また、環状オレフィン樹脂は本発明に係る特定の構造からなる酸化防止剤を含んでいるので、次世代ＤＶＤの情報を再生、記録するための４０５ｎｍという光を透過する場合でも、白濁や屈折率の変動がほとんど生じない。よって、光ピックアップ装置１を長期間にわたり、高いピックアップ特性で作動させることができる。
【０２６６】
なお、本発明のプラスチック製光学素子（対物レンズ１０）は、上記光路差付与構造２０を有するものに限らず、例えば、図３〜図７にその一例を示す光路差付与構造２０ａ〜２０ｄを有する対物レンズ１０ａ〜１０ｅとしても良い。
【０２６７】
図３における光路差付与構造２０ａは、光軸４を中心とした複数の回折輪帯２１ａからなり、複数の回折輪帯２１ａの断面が鋸歯状であり、かつ、各回折輪帯２１ａの光学面１１ａが不連続面となっている。また、複数の回折輪帯２１ａは、光軸４から離れるにしたがって厚みが増すように形成されている。図３に示す対物レンズ１０ａは、いわゆる回折レンズである。
【０２６８】
図４における光路差付与構造２０ｂは、光軸４を中心とした位相差を生じる複数の輪帯状凹部２１ｂを同心円状に有している。輪帯状凹部２１ｂは、光学面１１ｂのうちの光軸４を中心とした一方の面（図４における光軸４を中心に上下の光学面）に５つずつ形成されている。また、隣り合う輪帯状凹部２１ｂどうしは、連続して一体になっており、各輪帯状凹部２１ｂ全体としての断面が階段状となっている。また、各輪帯状凹部２１ｂを形成する光学面２２ｂは、光学面１１ｂに対して平行移動した面となっている。図４に示す対物レンズ１０ｂはいわゆる位相差レンズである。
【０２６９】
なお、図４では、隣り合う輪帯状凹部２１ｂどうしが連続して一体になっていて、全体の断面が階段状のものであるとしたが、単に光学面１１ｂに輪帯状凹部２１ｂを個々に設けたものとしても良い（この場合、例えば図２に示した対物レンズ１０と同様の構造となる）。
【０２７０】
また、図４では輪帯状凹部２１ｂを同心円状に有しているとしたが、図５に示すように、図２の第３輪帯状レンズ面２３上に輪帯状凸部２３ｂを有した対物レンズ１０ｃとしても良い（図５中、図２と同様の構成部分については同様の符号を付した）。
【０２７１】
図６における光路差付与構造２０ｄは、光軸４を中心とした複数の回折輪帯２１ｄからなり、複数の回折輪帯２１ｄの断面が鋸歯状であり、かつ、各回折輪帯２１ｄの光学面１１ｄが不連続面である。そして、各回折輪帯２１ｄの断面が光軸方向に沿った３段２２ｄの階段状であり、各段２２ｄの光学面１２ｄが不連続面で、光軸４に対して直交する面となっている。
【０２７２】
なお、図６に示すレンズ１０ｄは、例えば、図７に示すように図６と同様の光路差付与構造２０ｄを有するホログラム光学素子（ＨＯＥ）１０ｅと対物レンズ１０ｆとで別体の構成としても良い。この場合、ホログラム光学素子１０ｅは、平板状の光学素子を使用して、該光学素子の対物レンズ１０ｆの面に光路差付与構造２０ｄを設ける。
【０２７３】
本発明の光ピックアップ装置１は、例えば、ＣＤ、現行ＤＶＤ、次世代ＤＶＤの３種の光情報記録媒体５について情報の再生、記録を行なうこととしてもよい。光ピックアップ装置１で情報の再生、記録を行なう光情報記録媒体５の組み合わせは設計事項であり、適宜設定される。
【実施例】
【０２７４】
以下、実施例を挙げて本発明を具体的に説明するが、本発明はこれらに限定されるものではない。
【０２７５】
実施例１
《プラスチック製光学素子の作製》
〔試料１の作製〕
環状オレフィン系重合体として、ビシクロ［２．２．１］ヘプタ−２−エンを用いて、これを２２０℃に加熱溶融した後、射出成型法により、厚さ３ｍｍ、巾２０ｍｍ、長さ５０ｍｍの試験用プレートを作製した。
【０２７６】
〔試料２の作製〕
上記試料１の作製において、酸化防止剤として、下記の比較化合物（金属錯体化合物）を、環状オレフィン系重合体に対し２質量％相当量を混練りして添加した以外は同様にして、試料２を作製した。
【０２７７】
【化４５】
2005215260.tif 000046
【０２７８】
〔試料３の作製〕
上記試料１の作製において、酸化防止剤として、加熱溶融した例示化合物Ｉ−５を、環状オレフィン系重合体に対し２質量％相当量を混練りて添加した以外は同様にして、試料３を作製した。
【０２７９】
〔試料４〜１２の作製〕
上記試料３の作製において、例示化合物Ｉ−５を表１に記載の酸化防止剤に変更した以外は同様にして、試料４〜１２を作製した。
【０２８０】
《プラスチック製光学素子の評価》
〔メルトインデックスの測定〕
各試験用プレートについて、温度２６０℃、荷重２．１６ｋｇにおけるメルトインデックスをＡＳＴＭ  Ｄ１２３８で規定された方法に従って測定した。
【０２８１】
〔試料の着色性及び透明性の評価〕
上記作製した各試験用プレートを、波長４００ｎｍによる光線透過率の測定と、透過光を介してのプラスチックの色調を目視観察し、下記の基準に従って、着色性及び透明性の評価を行った。
【０２８２】
◎：試験用プレートは、光線透過率が９５％以上で、かつ着色を呈していない
○：試験用プレートは、光線透過率が９０％以上、９５％未満で、かつ着色を呈していなく無色に近い
△：試験用プレートは、光線透過率が８５％以上、９０％未満で、ごく薄い着色を呈している
×：試験用プレートは、光線透過率が８５％未満で、かつ強い着色を呈しており、実用に耐えない
〔耐久性の評価〕
２３℃、５５％ＲＨの環境室内で、図１に記載の光ピックアップ装置を用いて、光源２よりレーザダイオードにより４０５ｎｍの波長の光を、各試験用プレート上に、直径１ｃｍの円形スポット光として２５０時間の連続照射を施した後、そのレーサー照射箇所を目視観察し、下記の基準に従って耐久性の評価を行った。
【０２８３】
◎：連続照射後も、レーザー照射箇所に変質は全く認められない
○：連続照射後に、レーザー照射箇所に極弱い濁りが認められるが実用上は全く問題がない
△：連続照射後に、レーザー照射箇所に弱い白濁現象が認められるが実用上許容の範囲にある
×：連続照射後に、レーザー照射箇所に強い白濁現象が認められ、実用上問題がある
以上により得られた結果を、表１に示す。
【０２８４】
【表１】
2005215260.tif 000047
【０２８５】
表１の結果より明らかなように、本発明に係る一般式（１）または（２）で表される環状オレフィンとの共重合体を水素添加処理して得られる環状オレフィン系重合体と、本発明に係る酸化防止剤とを含む環状オレフィン樹脂を用いて成形した本発明のプラスチック製光学素子は、比較例に対し、透明性が高く、着色もなく、かつＣＤやＤＶＤの記録、再生用いられるＢｌｕ−Ｒａｙを長時間照射しても、白濁化等の材料変質耐性に優れていることが分かる。
【０２８６】
実施例２
実施例１に記載の環状オレフィン系重合体であるビシクロ［２．２．１］ヘプタ−２−エンに代えて、テトラシクロ［４．４．０．１2，5．１7，10］ドデカ−３−エンを用いた以外は、実施例１に記載の方法と同様にして、試料２１〜３２を作製し、実施例１に記載の方法に従って同様の評価を行った結果、本発明の試料は、比較例に対し、透明性が高く、着色もなく、かつＣＤやＤＶＤの記録、再生用いられるＢｌｕ−Ｒａｙを長時間照射しても、白濁化等の材料変質耐性に優れていることを確認することができた。
【０２８７】
実施例３
実施例１及び実施例２に記載の本発明の試料と同様の組成で、射出成型法により図２〜図７に記載の構成からなるプラスチック製光学素子（対物レンズ）を作製し、図１に記載の構成で各光ピックアップ装置を作製した。次いで、各光ピックアップ装置を用いて、レーザダイオードによる４０５ｎｍの波長の光を用いて、ＤＶＤへの記録及び再生を行ったところ、本発明のプラスチック製光学素子を用いた光ピックアップ装置は、いずれも良好な特性を示した。
【図面の簡単な説明】
【０２８８】
【図１】本発明のプラスチック製光学素子を有する光ピックアップ装置の全体構成の一例を示す概略図である。
【図２】本発明のプラスチック製光学素子（対物レンズ）の一例を示す側断面図である。
【図３】本発明の光路差付与構造を有する対物レンズの他の一例を示す側断面図である。
【図４】本発明の光路差付与構造を有する対物レンズの他の一例を示す側断面図である。
【図５】本発明の光路差付与構造を有する対物レンズの他の一例を示す側断面図である。
【図６】本発明の光路差付与構造を有する対物レンズの他の一例を示す側断面図である。
【図７】本発明の光路差付与構造を有するホログラム光学素子及び対物レンズとから構成される一例を示す側断面図である。
【符号の説明】
【０２８９】
１  光ピックアップ装置
２  光源
４  光軸
５  光情報記録媒体
１０、１０ａ、１０ｂ、１０ｃ、１０ｄ、１０ｆ  対物レンズ（プラスチック製光学素子、対物光学素子）
１１、１１ａ、１１ｄ、１２ｄ、２２ｂ  光学面
２０、２０ａ、２０ｂ、２０ｃ、２０ｄ  光路差付与構造
２１  第１輪帯状レンズ面（輪帯状レンズ面）
２１ａ、２１ｄ  回折輪帯
２１ｂ  輪帯状凹部
２２  第２輪帯状レンズ面（輪帯状レンズ面）
２３  第３輪帯状レンズ面（輪帯状レンズ面）
２３ｂ  輪帯状凸部
【図１】
2005215260.tif 000062
【図２】
2005215260.tif 000063
【図３】
2005215260.tif 000064
【図４】
2005215260.tif 000065
【図５】
2005215260.tif 000066
【図６】
2005215260.tif 000067
【図７】
2005215260.tif 000068